(57)【要約】  下記一般式（Ｉ）等で表わされる芳香族アミン誘導体、並びに陰極と陽極間に少なくとも発光層を含む一層又は複数層からなる有機薄膜層が挟持されている有機エレクトロルミネッセンス素子において、該有機薄膜層の少なくとも一層が、前記芳香族アミン誘導体を単独又は混合物の成分として含有することによって、寿命が長く、高発光効率で、色純度の高い青色発光が得られる有機エレクトロルミネッセンス素子及びそれを実現する芳香族アミン誘導体を提供する。2007123137.tif 000064［式中、Ｒ１及びＲ２はそれぞれ独立にアルキル基等、ａ及びｂは０〜４の整数、Ｒ３及びＲ４はそれぞれ独立に水素原子等を表す。Ａ１〜Ａ４はそれぞれ独立にアリール基、又は複素環基を表す。Ａｒ１はアリール基、又は複素環基、Ａｒ２は単結合、アリール基、又は複素環基を表す。ただし、Ａ１とＡ２、又はＡ３とＡ４のうち少なくともひとつは窒素を含有する複素環基である。
2007123137.tif 000002
【特許請求の範囲】
【請求項１】
下記一般式（Ｉ）で表わされる芳香族アミン誘導体。
【化１】
2007123137.tif 000052
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａ1〜Ａ4は、それぞれ独立に、
置換もしくは無置換の炭素数５〜５０のアリール基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合、
置換もしくは無置換の炭素数５〜５０のアリール基、または
置換もしくは無置換の炭素数５〜５０の複素環基を表わす。
Ａ1〜Ａ4がアリール基の場合、Ａ1とＡ2、Ａｒ1とＡ1、Ａ3とＡ4、Ａｒ2とＡ3は、それぞれ、連結して飽和もしくは不飽和の環を形成してもよい。
ただし、Ａ1とＡ2のうち少なくともひとつ、およびＡ3とＡ4のうち少なくともひとつは、置換もしくは無置換の核原子数５〜２５の窒素を含有する複素環基である。］
【請求項２】
一般式（II）で表わされる芳香族アミン誘導体。
【化２】
2007123137.tif 000053
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合、
置換もしくは無置換の炭素数５〜５０のアリール基、または
置換もしくは無置換の炭素数５〜５０の複素環基を表わす。
Ａ1〜Ａ4は、それぞれ独立に、置換もしくは無置換の炭素数１０〜５０の飽和もしく不飽和のアリール基である。］
【請求項３】
下記一般式（ＩIＩ）で表わされる芳香族アミン誘導体。
【化３】
2007123137.tif 000054
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合、
置換もしくは無置換の炭素数５〜５０のアリール基、または
置換もしくは無置換の炭素数５〜５０の複素環基を表わす。
Ａ5〜Ａ8は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数３〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表す。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、ｃとｄのうち少なくともひとつ、およびｅとｆのうち少なくともひとつは、２以上である。］
【請求項４】
下記一般式（ＩＶ）で表わされる芳香族アミン誘導体。
【化４】
2007123137.tif 000055
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合、
置換もしくは無置換の炭素数５〜５０のアリール基、または
置換もしくは無置換の炭素数５〜５０の複素環基を表わす。
Ａ5〜Ａ8は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数３〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、Ａ5とＡ6のうち少なくともひとつ、およびＡ7とＡ8のうち少なくともひとつは、置換もしくは無置換の炭素数１〜２０のシリル基である。］
【請求項５】
下記一般式（Ｖ）で表わされる芳香族アミン誘導体。
【化５】
2007123137.tif 000056
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合、
置換もしくは無置換の炭素数５〜５０のアリール基、または
置換もしくは無置換の炭素数５〜５０の複素環基を表わす。
Ａ5〜Ａ8は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数３〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、Ａ5とＡ6のうち少なくともひとつ、およびＡ7とＡ8のうち少なくともひとつは、置換もしくは無置換の炭素数３〜５０のシクロアルキル基である。］
【請求項６】
下記一般式（ＶＩ）で表わされる芳香族アミン誘導体。
【化６】
2007123137.tif 000057
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａ1〜Ａ4は、それぞれ独立に、
置換もしくは無置換の炭素数５〜５０のアリール基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合、
置換もしくは無置換の炭素数５〜５０のアリール基、または
置換もしくは無置換の炭素数５〜５０の複素環基を表わす。
Ａ1〜Ａ4がアリール基の場合、Ａ1とＡ2は、Ａr1とＡ1、Ａ3とＡ4、Ａｒ2とＡ3は、それぞれ、連結して飽和もしくは不飽和の環を形成してもよい。
ただし、Ａｒ1とＡｒ2は互いに異なり、かつ、両方とも複素環基である場合はない。］
【請求項７】
下記一般式（ＶＩＩ）で表わされる芳香族アミン誘導体。
【化７】
2007123137.tif 000058
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａ5〜Ａ8は、それぞれ独立に、
置換もしくは無置換の炭素数５〜５０のアリール基、または
置換もしくは無置換の炭素数５〜５０の複素環基を表わす。
Ａｒ1は
置換もしくは無置換の炭素数５〜５０のアリール基、または
置換もしくは無置換の炭素数５〜５０の複素環基を表わす。
Ａｒ2は、単結合を表わす。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、ｃとｄのうち少なくともひとつ、およびｅとｆのうち少なくともひとつは、２以上である。］
【請求項８】
一般式（ＶＩＩＩ）で表わされる芳香族アミン誘導体。
【化８】
2007123137.tif 000059
［式中、Ｒ1およびＲ2は、それぞれ独立に、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、
置換もしくは無置換の炭素数１〜５０のアルキル基、
置換もしくは無置換の炭素数５〜５０のアリール基、
置換もしくは無置換の炭素数１〜５０のアラルキル基、
置換もしくは無置換の炭素数５〜５０のシクロアルキル基、
置換もしくは無置換の炭素数１〜５０のアルコキシル基、
置換もしくは無置換の炭素数５〜５０のアリールオキシ基、
置換もしくは無置換の炭素数５〜５０のアリールアミノ基、
置換もしくは無置換の炭素数１〜２０のアルキルアミノ基、
置換もしくは無置換の炭素数１〜２０のシリル基、または
置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合を表わす。
Ａ1〜Ａ4は、それぞれ独立に、置換もしくは無置換の炭素数１０〜５０の飽和もしく不飽和のアリール基である。］
【請求項９】
有機エレクトロルミネッセンス素子用のドーピング材料である請求項１〜８のいずれかに記載の芳香族アミン誘導体。
【請求項１０】
陰極と陽極との間に少なくとも発光層を含む一層又は複数層からなる有機薄膜層が挟持されている有機エレクトロルミネッセンス素子において、該有機薄膜層の少なくとも一層が、請求項１〜８のいずれかに記載の芳香族アミン誘導体を単独又は混合物の成分として含有する有機エレクトロルミネッセンス素子。
【請求項１１】
陰極と陽極との間に少なくとも発光層を含む一層又は複数層からなる有機薄膜層が挟持されている有機エレクトロルミネッセンス素子において、発光層に請求項１〜８のいずれかに記載の芳香族アミン誘導体を単独又は混合物の成分として含有する有機エレクトロルミネッセンス素子。
【請求項１２】
前記発光層が、前記芳香族アミン誘導体と、アントラセン中心骨格を有する下記一般式（２ａ）で表される構造を有する化合物とを含有する請求項１０または１１に記載の有機エレクトロルミネッセンス素子。
【化９】
2007123137.tif 000060
［式（２ａ）中、Ａ1及びＡ2は、それぞれ独立に、置換もしくは無置換の核炭素数６〜２０の芳香族環から誘導される基である。
前記芳香族環は１または２以上の置換基で置換されていてもよい。
前記置換基は、置換もしくは無置換の核炭素数６〜50のアリール基、
置換もしくは無置換の炭素数１〜５０のアルキル基、
置換もしくは無置換の炭素数３〜５０のシクロアルキル基、
置換もしくは無置換の炭素数１〜５０のアルコキシ基、
置換もしくは無置換の炭素数６〜５０のアラルキル基、
置換もしくは無置換の核原子数５〜５０のアリールオキシ基、
置換もしくは無置換の核原子数５〜５０のアリールチオ基、
置換もしくは無置換の炭素数１〜５０のアルコキシカルボニル基、
置換もしくは無置換のシリル基、カルボキシル基、ハロゲン原子、シアノ基、ニトロ基及びヒドロキシル基から選ばれる。
前記芳香族環が２以上の置換基で置換されている場合、前記置換基は同一であっても異なっていてもよく、隣接する置換基同士は互いに結合して飽和又は不飽和の環状構造を形成していてもよい。
Ｒ1〜Ｒ8は、それぞれ独立に、
水素原子、
置換もしくは無置換の核炭素数６〜５０のアリール基、
置換もしくは無置換の核原子数５〜５０のヘテロアリール基、
置換もしくは無置換の炭素数１〜５０のアルキル基、
置換もしくは無置換の炭素数３〜５０のシクロアルキル基、
置換もしくは無置換の炭素数１〜５０のアルコキシ基、
置換もしくは無置換の炭素数６〜５０のアラルキル基、
置換もしくは無置換の核原子数５〜５０のアリールオキシ基、
置換もしくは無置換の核原子数５〜５０のアリールチオ基、
置換もしくは無置換の炭素数１〜５０のアルコキシカルボニル基、
置換もしくは無置換のシリル基、カルボキシル基、ハロゲン原子、シアノ基、ニトロ基及びヒドロキシル基から選ばれる。］
【請求項１３】
前記一般式（２ａ）において、Ａ1とＡ2とが異なる基である請求項１２に記載の有機エレクトロルミネッセンス素子。
【請求項１４】
前記発光層が、前記芳香族アミン誘導体と、ピレン中心骨格を有する下記一般式（２ｂ）で表される構造を有する化合物とを含有する請求項１０または１１に記載の有機エレクトロルミネッセンス素子。
【化１０】
2007123137.tif 000061
［式（２ｂ）中、Ａｒ1及びＡｒ2は、それぞれ独立に、置換もしくは無置換の核炭素数６〜５０のアリール基である。
Ｌ1及びＬ2は、それぞれ独立に、
置換もしくは無置換のフェニレン基、
置換もしくは無置換のナフタレニレン基、
置換もしくは無置換のフルオレニレン基、及び、
置換もしくは無置換のジベンゾシロリレン基から選ばれる。
ｍは０〜２の整数、ｎは１〜４の整数、ｓは０〜２の整数、ｔは０〜４の整数である。
また、Ｌ1またはＡｒ1はピレンの１〜５位のいずれかに結合し、Ｌ2またはＡｒ2はピレンの６〜１０位のいずれかに結合する。］
【請求項１５】
前記発光層が、前記芳香族アミン誘導体と、トリフェニルアミン骨格を有する下記一般式（２ｃ）で表される構造を有する化合物とを含有する請求項１０または１１に記載の有機エレクトロルミネッセンス素子。
【化１１】
2007123137.tif 000062
［式（２ｃ）中、Ａｒ1、Ａｒ2及びＡｒ3は、それぞれ独立に、
アントラセン構造を有する基、
フェナントレン構造を有する基、及び、
ピレン構造を有する基から選ばれる。
Ｒ1、Ｒ2及びＲ3は、それぞれ独立に、水素原子または置換基を表す。］
【請求項１６】
前記発光層が、前記芳香族アミン誘導体と、下記一般式（２ｄ）で表される構造を有する化合物とを含有する請求項１０または１１に記載の有機エレクトロルミネッセンス素子。
【化１２】
2007123137.tif 000063
［式（２ｄ）中、Ａｒ11、Ａｒ21及びＡｒ31は、それぞれ独立に、核炭素数６〜５０のアリール基を表す。
前記アリール基は１又は２以上の置換基で置換されていてもよい。
Ａｒ11、Ａｒ21、Ａｒ31及びこれらのアリール基が有する置換基の少なくとも１つは核炭素数１０〜２０の縮合環アリール構造または核炭素数６〜２０の縮合環ヘテロアリール構造を有する。
Ａｒは芳香族環又は複素芳香環から誘導される３価の基を表す。］
【請求項１７】
有機エレクトロルミネッセンス材料として請求項１〜８のいずれかに記載の芳香族アミン誘導体と溶媒とを含有する有機エレクトロルミネッセンス材料含有溶液。
【請求項１８】
有機エレクトロルミネッセンス材料と溶媒とを含有する有機エレクトロルミネッセンス材料含有溶液であって、
前記有機エレクトロルミネッセンス材料は、ホスト材料とドーパント材料とを含み、
前記ドーパント材料が、請求項１〜８のいずれかに記載の芳香族アミン誘導体であり、
前記ホスト材料が、請求項１２に記載の一般式（２ａ）で表される化合物、請求項１４に記載の一般式（２ｂ）で表される化合物、請求項１５に記載の一般式（２ｃ）で表される化合物、及び請求項１６に記載の一般式（２ｄ）で表される化合物から選ばれる少なくとも１種である請求項１７に記載の有機エレクトロルミネッセンス材料含有溶液。
【発明の詳細な説明】
【技術分野】
【０００１】
本発明は芳香族アミン誘導体及びそれを用いた有機エレクトロルミネッセンス素子に関し、特に、寿命が長く、高発光効率で、色純度の高い青色発光が得られる有機エレクトロルミネッセンス素子及びそれを実現する芳香族アミン誘導体に関するものである。
【背景技術】
【０００２】
有機物質を使用した有機ＥＬ素子は、固体発光型の安価な大面積フルカラー表示素子としての用途が有望視され、多くの開発が行われている。一般にＥＬ素子は、発光層及び該層をはさんだ一対の対向電極から構成されている。発光は、両電極間に電界が印加されると、陰極側から電子が注入され、陽極側から正孔が注入される。さらに、この電子が発光層において正孔と再結合し、励起状態を生成し、励起状態が基底状態に戻る際にエネルギーを光として放出する現象である。
従来の有機ＥＬ素子は、無機発光ダイオードに比べて駆動電圧が高く、発光輝度や発光効率も低かった。また、特性劣化も著しく実用化には至っていなかった。最近の有機ＥＬ素子は徐々に改良されているものの、さらなる高発光効率、長寿命が要求されている。例えば、単一のモノアントラセン化合物を有機発光材料として用いる技術が開示されている（特許文献１）。しかしながら、この技術においては、例えば電流密度１６５ｍＡ／ｃｍ2において、１６５０ｃｄ／ｍ2の輝度しか得られておらず、効率は１ｃｄ／Ａであって極めて低く、実用的ではない。また、単一のビスアントラセン化合物を有機発光材料として用いる技術が開示されている（特許文献２）。しかしながら、この技術においても、効率は１〜３ｃｄ／Ａ程度で低く、実用化のための改良が求められていた。一方、有機発光材料として、ジスチリル化合物を用い、これにスチリルアミンなどを添加したものを用いた長寿命の有機ＥＬ素子が提案されている（特許文献３）。しかしながら、この素子は、寿命が十分ではなく、さらなる改良が求められていた。
また、モノもしくはビスアントラセン化合物とジスチリル化合物を有機発光媒体層として用いた技術が開示されている（特許文献４）。しかしながら、これらの技術においては、スチリル化合物の共役構造により発光スペクトルが長波長化して色純度を悪化させていた。さらに、特許文献５には、ジアミノクリセン誘導体を用いた青色発光素子が開示されている。
しかしながら、この素子は、発光効率に優れるものの、寿命が十分でなく、さらなる改良が求められていた。
さらにまた、特許文献６にはテトラアリールエテン誘導体を用いた有機ＥＬ素子が開示されている。しかしながら、テトラアリールエテン誘導体を発光層に使用した場合、発光色は青緑化してしまい、色純度の高い青色発光を得ることができない。【０００３】
【特許文献１】特開平１１−３７８２号公報
【特許文献２】特開平８−１２６００号公報
【特許文献３】国際公開ＷＯ９４／００６１５７号公報
【特許文献４】特開２００１−２８４０５０号公報
【特許文献５】国際公開ＷＯ０４／０４４０８８号公報
【特許文献６】特開平１１−２６０５５１号公報
【発明の開示】
【発明が解決しようとする課題】
【０００４】
本発明は、前記の課題を解決するためになされたもので、寿命が長く、高発光効率で、色純度の高い青色発光が得られる有機ＥＬ素子及びそれを実現する芳香族アミン誘導体を提供することを目的とするものである。
【課題を解決するための手段】
【０００５】
本発明者らは、前記の好ましい性質を有する芳香族アミン誘導体及びそれを用いた有機ＥＬ素子を開発すべく鋭意研究を重ねた結果、下記一般式（Ｉ）〜（ＶＩＩＩ）で表される特定構造の芳香族アミン誘導体を利用することによりその目的を達成し得ることを見出した。本発明は、かかる知見に基づいて完成したものである。【０００６】
すなわち、本発明は、下記一般式（Ｉ）〜（ＶＩＩＩ）で表される芳香族アミン誘導体を提供するものである。【０００７】
【化１】
2007123137.tif 000003
【０００８】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａ1〜Ａ4は、それぞれ独立に、置換もしくは無置換の炭素数５〜５０のアリール基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合、置換もしくは無置換の炭素数５〜５０のアリール基、または置換もしくは無置換の炭素数５〜５０の複素環基を表わす。
Ａ1〜Ａ4がアリール基の場合、Ａ1とＡ2、Ａｒ1とＡ1、Ａ3とＡ4、Ａｒ2とＡ3は、それぞれ、連結して飽和もしくは不飽和の環を形成してもよい。
ただし、Ａ1とＡ2のうち少なくともひとつ、およびＡ3とＡ4のうち少なくともひとつは、置換もしくは無置換の核原子数５〜２５の窒素を含有する複素環基である。］【０００９】
【化２】
2007123137.tif 000004
【００１０】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合、置換もしくは無置換の炭素数５〜５０のアリール基、または置換もしくは無置換の炭素数５〜５０の複素環基を表わす。
Ａ1〜Ａ4は、それぞれ独立に、置換もしくは無置換の炭素数１０〜５０の飽和もしく不飽和のアリール基である。］【００１１】
【化３】
2007123137.tif 000005
【００１２】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合、置換もしくは無置換の炭素数５〜５０のアリール基、または置換もしくは無置換の炭素数５〜５０の複素環基を表わす。
Ａ5〜Ａ8は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表す。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、ｃとｄのうち少なくともひとつ、およびｅとｆのうち少なくともひとつは、２以上である。］【００１３】
【化４】
2007123137.tif 000006
【００１４】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合、置換もしくは無置換の炭素数５〜５０のアリール基、または置換もしくは無置換の炭素数５〜５０の複素環基を表わす。
Ａ5〜Ａ8は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、Ａ5とＡ6のうち少なくともひとつ、およびＡ7とＡ8のうち少なくともひとつは、置換もしくは無置換の炭素数１〜２０のシリル基である。【００１５】
【化５】
2007123137.tif 000007
【００１６】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａｒ1およびＡｒ2は、それぞれ独立に、単結合、置換もしくは無置換の炭素数５〜５０のアリール基、または置換もしくは無置換の炭素数５〜５０の複素環基を表わす。
Ａ5〜Ａ8は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。
ただし、Ａ5とＡ6のうち少なくともひとつ、およびＡ7とＡ8のうち少なくともひとつは、置換もしくは無置換の炭素数３〜５０のシクロアルキル基である。］【００１７】
【化６】
2007123137.tif 000008
【００１８】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａ1〜Ａ4は、それぞれ独立に、置換もしくは無置換の炭素数５〜５０のアリール基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合、置換もしくは無置換の炭素数５〜５０のアリール基、または置換もしくは無置換の炭素数５〜５０の複素環基を表わす。
Ａ1〜Ａ4がアリール基の場合、Ａ1とＡ2は、Ａr1とＡ1、Ａ3とＡ4、Ａｒ2とＡ3は、それぞれ、連結して飽和もしくは不飽和の環を形成してもよい。
ただし、Ａｒ1とＡｒ2は互いに異なり、かつ、両方とも複素環基である場合はない。］【００１９】
【化７】
2007123137.tif 000009
【００２０】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａ5〜Ａ8は、それぞれ独立に、置換もしくは無置換の炭素数５〜５０のアリール基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合を表わす。
ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、Ａ7とＡ8は、それぞれ、連結して飽和もしくは不飽和の環を形成してもよい。
ただし、ｃとｄのうち少なくともひとつ、およびｅとｆのうち少なくともひとつは、２以上である。］【００２１】
【化８】
2007123137.tif 000010
【００２２】
［式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。
Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。
Ａｒ1は置換もしくは無置換の炭素数５〜５０のアリール基、または置換もしくは無置換の炭素数５〜５０の複素環基を表わす。
Ａｒ2は、単結合を表わす。
Ａ1〜Ａ4は、それぞれ独立に、置換もしくは無置換の炭素数１０〜５０の飽和もしく不飽和のアリール基である。］【００２３】
［一般式（Ｉ）中、Ｒ1 〜Ｒ4 は、それぞれ独立に、水素原子、置換もしくは無置換の炭素数１〜５０のアルキル基、置換もしくは無置換の核炭素数５〜５０のアリール基、置換もしくは無置換の核炭素数６〜５０のアラルキル基、置換もしくは無置換の核炭素数５〜５０のシクロアルキル基、置換もしくは無置換の炭素数１〜５０のアルコキシル基、置換もしくは無置換の核炭素数５〜５０のアリールオキシ基、置換もしくは無置換の核炭素数５〜５０のアリールアミノ基、置換もしくは無置換の炭素数１〜２０のアルキルアミノ基、置換もしくは無置換の炭素数１〜２０のシリル基、置換もしくは無置換の核炭素数５〜５０の複素環基又はハロゲン原子である。
ａ及びｂは、それぞれ独立に、０〜４の整数であり、ａ、ｂが２以上の場合、複数のＲ1 及び複数のＲ2は、それぞれ同一でも異なっていてもよい。Ａ1〜Ａ4は、それぞれ独立に、置換もしくは無置換の核炭素数５〜５０のアリール基、又は置換もしくは無置換の核炭素数５〜５０の複素環基であり、Ａｒ1及びＡｒ2は、それぞれ独立に、置換もしくは無置換の核炭素数５〜５０のアリーレン基、又は置換もしくは無置換の核炭素数５〜５０の２価の複素環基である。Ａ1〜Ａ4がアリール基の場合、Ａ1とＡ2 、Ａｒ1とＡ1、Ａ3とＡ4、Ａｒ2とＡ3は、それぞれ、連結して飽和もしくは不飽和の環を形成してもよい。］【００２４】
また、本発明は、陰極と陽極間に少なくとも発光層を含む一層又は複数層からなる有機薄膜層が挟持されている有機ＥＬ素子において、該有機薄膜層の少なくとも一層が、前記芳香族アミン誘導体を単独又は混合物の成分として含有する有機ＥＬ素子を提供するものである。
【発明の効果】
【００２５】
本発明の芳香族アミン誘導体を用いた有機ＥＬ素子は、低い印加電圧で実用上十分な発光輝度が得られ、発光効率が高く、長時間使用しても劣化しづらく寿命が長い。
【図面の簡単な説明】
【００２６】
【図１】合成例２において得られた本発明の芳香族アミン誘導体の1Ｈ−ＮＭＲスペクトルを示す図である。
【図２】合成例２において得られた本発明の芳香族アミン誘導体の発光スペクトルを示す図である。
【発明を実施するための最良の形態】
【００２７】
本発明の芳香族アミン誘導体は、下記一般式（Ｉ）〜（ＶＩＩＩ）で表される化合物である。【００２８】
【化９】
2007123137.tif 000011
【００２９】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａ1〜Ａ4は、それぞれ独立に、置換もしくは無置換の炭素数５〜５０のアリール基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合、置換もしくは無置換の炭素数５〜５０のアリール基、または置換もしくは無置換の炭素数５〜５０の複素環基を表わす。Ａ1〜Ａ4がアリール基の場合、Ａ1とＡ2、Ａｒ1とＡ1、Ａ3とＡ4、Ａｒ2とＡ3は、それぞれ、連結して飽和もしくは不飽和の環を形成してもよい。ただし、Ａ1とＡ2のうち少なくともひとつ、およびＡ3とＡ4のうち少なくともひとつは、置換もしくは無置換の核原子数５〜２５の窒素を含有する複素環基である。【００３０】
【化１０】
2007123137.tif 000012
【００３１】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合、置換もしくは無置換の炭素数５〜５０のアリール基、または置換もしくは無置換の炭素数５〜５０の複素環基を表わす。Ａ1〜Ａ4は、それぞれ独立に、置換もしくは無置換の炭素数１０〜５０の飽和もしく不飽和のアリール基である。【００３２】
【化１１】
2007123137.tif 000013
【００３３】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合、置換もしくは無置換の炭素数５〜５０のアリール基、または置換もしくは無置換の炭素数５〜５０の複素環基を表わす。Ａ5〜Ａ8は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表す。ｃ，ｄ、ｅおよびｆは、それぞれ独立に、０〜５の整数を表わす。ｃ，ｄ、ｅおよびｆのいずれかが２以上の場合、対応する複数のＡ1〜Ａ4は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。ただし、ｃとｄのうち少なくともひとつ、およびｅとｆのうち少なくともひとつは、２以上である。【００３４】
【化１２】
2007123137.tif 000014
【００３５】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合、置換もしくは無置換の炭素数５〜５０のアリール基、または置換もしくは無置換の炭素数５〜５０の複素環基を表わす。Ａ5〜Ａ8は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。ただし、Ａ5とＡ6のうち少なくともひとつ、およびＡ7とＡ8のうち少なくともひとつは、置換もしくは無置換の炭素数１〜２０のシリル基である。【００３６】
【化１３】
2007123137.tif 000015
【００３７】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合、置換もしくは無置換の炭素数５〜５０のアリール基、または置換もしくは無置換の炭素数５〜５０の複素環基を表わす。Ａ5〜Ａ8は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ｃ，ｄ、ｅおよびｆは、それぞれ独立に、０〜５の整数を表わす。ｃ，ｄ、ｅおよびｆのいずれかが２以上の場合、対応する複数のＡ5〜Ａ8は、それぞれ同一でも異なっていてもよく、互いに連結して飽和もしく不飽和の環を形成してもよい。また、Ａ5とＡ6、およびＡ7とＡ8は、それぞれ、連結して飽和もしくは不飽和の環を形成してもよい。ただし、Ａ5とＡ6のうち少なくともひとつ、およびＡ7とＡ8のうち少なくともひとつは、置換もしくは無置換の炭素数３〜５０のシクロアルキル基である。【００３８】
【化１４】
2007123137.tif 000016
【００３９】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａ1〜Ａ4は、それぞれ独立に、置換もしくは無置換の炭素数５〜５０のアリール基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合、置換もしくは無置換の炭素数５〜５０のアリール基、または置換もしくは無置換の炭素数５〜５０の複素環基を表わす。Ａ1〜Ａ4がアリール基の場合、Ａ1とＡ2は、Ａr1とＡ1、Ａ3とＡ4、Ａｒ2とＡ3は、それぞれ、連結して飽和もしくは不飽和の環を形成してもよい。ただし、Ａｒ1とＡｒ2は互いに異なり、かつ、両方とも複素環基である場合はない。【００４０】
【化１５】
2007123137.tif 000017
【００４１】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａ1〜Ａ4は、それぞれ独立に、置換もしくは無置換の炭素数５〜５０のアリール基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合を表わす。ｃ，ｄ、ｅおよびｆは、それぞれ独立に、０〜５の整数を表わす。ｃ，ｄ、ｅおよびｆのいずれかが２以上の場合、対応する複数のＡ1〜Ａ4は、それぞれ同一でも異なっていてもよく、互いに連結して飽和もしく不飽和の環を形成してもよい。また、Ａ1とＡ2、Ａ3とＡ4は、それぞれ、連結して飽和もしくは不飽和の環を形成してもよい。ただし、ｃとｄのうち少なくともひとつ、およびｅとｆのうち少なくともひとつは、２以上である。【００４２】
【化１６】
2007123137.tif 000018
【００４３】
式中、Ｒ1およびＲ2は、それぞれ独立に、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。ａおよびｂは、それぞれ独立に、０〜４の整数であり、ａが２以上の場合、複数のＲ1は同一でも異なっていてもよく、ｂが２以上の場合、複数のＲ2は同一でも異なっていてもよい。Ｒ3およびＲ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数５〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表わす。Ａｒ1は置換もしくは無置換の炭素数５〜５０のアリール基、または置換もしくは無置換の炭素数５〜５０の複素環基を表わす。Ａｒ2は、単結合を表わす。Ａ1〜Ａ4は、それぞれ独立に、置換もしくは無置換の炭素数１０〜５０の飽和もしく不飽和のアリール基である。【００４４】
Ｒ1〜Ｒ4の炭素数１〜５０のアルキル基としては、例えば、メチル基、エチル基、プロピル基、イソプロピル基、ブチル基、ｓｅｃ−ブチル基、ｔｅｒｔ−ブチル基、ペンチル基、ヘキシル基、ヘプチル基、オクチル基、ステアリル基、２−フェニルイソプロピル基、トリクロロメチル基、トリフルオロメチル基、ベンジル基、α−フェノキシベンジル基、α，α−ジメチルベンジル基、α，α−メチルフェニルベンジル基、α，α−ジトリフルオロメチルベンジル基、トリフェニルメチル基、α−ベンジルオキシベンジル基等が挙げられる。【００４５】
Ｒ1〜Ｒ4の炭素数５〜５０のアリール基としては、例えば、フェニル基、２−メチルフェニル基、３−メチルフェニル基、４−メチルフェニル基、４−エチルフェニル基、ビフェニル基、４−メチルビフェニル基、４−エチルビフェニル基、４−シクロヘキシルビフェニル基、ターフェニル基、３，５−ジクロロフェニル基、ナフチル基、５−メチルナフチル基、アントリル基、ピレニル基、フルオレニル基等が挙げられる。【００４６】
Ｒ1〜Ｒ4の炭素数１〜５０のアラルキル基としては、例えば、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基等が挙げられる。【００４７】
Ｒ1〜Ｒ4の炭素数５〜５０のシクロアルキル基としては、例えば、シクロプロピル基、シクロブチル基、シクロペンチル基、シクロヘキシル基、シクロへプチル基、シクロオクチル基、シクロノニル基、ビシクロヘプチル基、ビシクロオクチル基、トリシクロヘプチル基、アダマンチル基等が挙げられ、シクロペンチル基、シクロヘキシル基、シクロへプチル基、ビシクロヘプチル基、ビシクロオクチル基、アダマンチル基が好ましい。
Ｒ1〜Ｒ4の炭素数１〜５０のアルコキシル基としては、例えば、メトキシ基、エトキシ基、プロポキシ基、イソプロポキシ基、ブトキシ基、イソブトキシ基、ｓｅｃ−ブトキシ基、ｔｅｒｔ−ブトキシ基、各種ペンチルオキシ基、各種ヘキシルオキシ基等が挙げられる。
Ｒ1〜Ｒ4の置換もしくは無置換の、置換もしくは無置換の、置換もしくは無置換の炭素数１〜２０のシリル基、または置換もしくは無置換の  炭素数５〜５０の複素環基を表わす。
Ｒ1〜Ｒ4の炭素数５〜５０のアリールオキシ基としては、例えば、フェノキシ基、トリルオキシ基、ナフチルオキシ基等が挙げられる。
Ｒ1〜Ｒ4の炭素数５〜５０のアリールアミノ基としては、例えば、ジフェニルアミノ基、ジトリルアミノ基、ジナフチルアミノ基、ナフチルフェニルアミノ基等が挙げられる。
Ｒ1〜Ｒ4の炭素数１〜２０のアルキルアミノ基としては、例えば、ジメチルアミノ基、ジエチルアミノ基、ジヘキシルアミノ基等が挙げられる。【００４８】
Ｒ1〜Ｒ4の炭素数１〜２０のシリル基としてはシリル基、トリメチルシリル基、トリエチルシリル基、トリプロピルシリル基、トリフェニルシリル基、ブチルジメチルシリル基、プロピルジメチルシリル基、ビニルジメチルシリル基、ｔ−ブチルジメチルシリル基等が挙げられる。
Ｒ1〜Ｒ4の炭素数５〜５０の複素環基としては、例えば、イミダゾール、ベンゾイミダゾール、ピロール、フラン、チオフェン、ベンゾチオフェン、オキサジアゾリン、インドリン、カルバゾール、ピリジン、キノリン、イソキノリン、ベンゾキノン、ピラロジン、イミダゾリジン、ピペリジン等の残基が挙げられる。【００４９】
一般式（Ｉ）〜（ＶＩＩＩ）において、ａ及びｂは、それぞれ独立に、０〜４の整数であり、ａが２以上の場合、複数のＲ1は同一でも異なっていてもよく、ｂが２以上の場合、複数のＲ2は同一でも異なっていてもよい。【００５０】
一般式（Ｉ）〜（ＶＩＩＩ）において、Ａｒ1は置換もしくは無置換の炭素数５〜５０のアリール基、または置換もしくは無置換の炭素数５〜５０の複素環基を表わし、その具体例はＲ1〜Ｒ4の例で挙げたものと同じである。
一般式（Ｉ）〜（ＶＩ）において、Ａｒ2は、単結合、置換もしくは無置換の炭素数５〜５０のアリール基、または置換もしくは無置換の炭素数５〜５０の複素環基を表わし、一般式（ＶＩＩ）および（ＶＩＩＩ）において、Ａｒ2は、単結合を表し、その具体例はＲ1〜Ｒ4の例で挙げたものと同じである。【００５１】
一般式（Ｉ）において、Ａ1〜Ａ4は、それぞれ独立に、置換もしくは無置換の炭素数５〜５０のアリール基、または置換もしくは無置換の炭素数５〜５０の複素環基を表わし、その具体例はＲ1〜Ｒ4の例で挙げたものと同じである。Ａ1〜Ａ4がアリール基の場合、Ａ1とＡ2、Ａｒ1とＡ1、Ａ3とＡ4、Ａｒ2とＡ3は、それぞれ、連結して飽和もしくは不飽和の環を形成してもよいが、ただし、Ａ1とＡ2のうち少なくともひとつ、およびＡ3とＡ4のうち少なくともひとつは、置換もしくは無置換の核原子数５〜２５の窒素を含有する複素環基である。
一般式（ＩＩ）において、Ａ1〜Ａ4は、それぞれ独立に、置換もしくは無置換の炭素数１０〜５０の飽和もしく不飽和のアリール基である。その具体例はＲ1〜Ｒ4の例で挙げたものと同じである。
一般式（ＩＩＩ）〜（Ｖ）において、Ａ1〜Ａ4は、それぞれ独立に、水素原子、置換もしくは無置換の炭素数１〜５０のアルキル基、置換もしくは無置換の炭素数５〜５０のアリール基、置換もしくは無置換の炭素数１〜５０のアラルキル基、置換もしくは無置換の炭素数３〜５０のシクロアルキル基、置換もしくは無置換の炭素数１〜５０のアルコキシル基、置換もしくは無置換の炭素数５〜５０のアリールオキシ基、置換もしくは無置換の炭素数５〜５０のアリールアミノ基、置換もしくは無置換の炭素数１〜２０のアルキルアミノ基、置換もしくは無置換の炭素数１〜２０のシリル基、または置換もしくは無置換の炭素数５〜５０の複素環基を表す。その具体例はＲ1〜Ｒ4の例で挙げたものと同じである。ｃ，ｄ、ｅおよびｆは、それぞれ独立に、０〜５の整数を表わす。ｃ，ｄ、ｅおよびｆのいずれかが２以上の場合、対応する複数のＡ1〜Ａ4は、それぞれ同一でも異なっていてもよく、互いに連結して飽和もしく不飽和の環を形成してもよい。また、Ａ1とＡ2、Ａ3とＡ4は、それぞれ、連結して飽和もしくは不飽和の環を形成してもよい。
ただし、一般式（ＩＩＩ）においては、ｃとｄのうち少なくともひとつ、およびｅとｆのうち少なくともひとつは、２以上である。また、一般式（ＩＶ）においては、Ａ5とＡ6のうち少なくともひとつ、およびＡ7とＡ8のうち少なくともひとつは、置換もしくは無置換の炭素数１〜２０のシリル基である。また、一般式（Ｖ）においては、Ａ5とＡ6のうち少なくともひとつ、およびＡ7とＡ8のうち少なくともひとつは、置換もしくは無置換の炭素数３〜５０のシクロアルキル基である。
上記複素環としては、ピリジン、キノリン、イソキノリン、ジベンゾフラン、ジベンゾチオフェンから導かれる例が特に好ましい。また、上記アリール基としては、β−ナフチル基、ｍ−ビフェニル基、ｐ−ビフェニル基、ターフェニル基、フロレニル基が特に好ましい例である。シリル基の特に好ましい例としては、トリメチルシリル基、トリフェニルシリル基がある。シクロアルキル基としては、シクロペンチル基、シクロヘキシル基が好ましい。【００５２】
一般式（ＶＩ）において、Ａ1〜Ａ4は、それぞれ独立に、置換もしくは無置換の炭素数５〜５０のアリール基、または置換もしくは無置換の炭素数５〜５０の複素環基を表わす。その具体例はＲ1〜Ｒ4の例で挙げたものと同じである。Ａ1〜Ａ4がアリール基の場合、Ａ1とＡ2は、Ａｒ1とＡ1、Ａ3とＡ4、Ａｒ2とＡ3は、それぞれ、連結して飽和もしくは不飽和の環を形成してもよい。ただし、Ａｒ1とＡｒ2は互いに異なり、かつ、両方とも複素環基である場合はない。
一般式（ＶＩＩ）において、ｃとｄのうち少なくともひとつ、およびｅとｆのうち少なくともひとつは、２以上である。２の場合の好ましい例としては、３，４−ジメチルフェニル基、３，５−ジメチルフェニル基、２，４−ジメチルフェニル基等がある。３の場合の好ましい例としては、２，４，６−トリメチルフェニル基、３，４，５−トリメチルフェニル基等がある。【００５３】
本発明の芳香族アミン誘導体は、好ましくは有機エレクトロルミネッセンス素子用のドーピング材料である。
また、本発明は、陰極と陽極間に少なくとも発光層を含む一層又は複数層からなる有機薄膜層が挟持されている有機ＥＬ素子において、該有機薄膜層の少なくとも一層が、前記芳香族アミン誘導体を単独又は混合物の成分として含有する有機ＥＬ素子を提供するものである。
また、本発明の有機エレクトロルミネッセンス素子は、好ましくは、発光層に前記芳香族アミン誘導体を単独又は混合物の成分として含有する。【００５４】
一般式（Ｉ）〜（ＶＩＩＩ）において、Ａ1〜Ａ8が、それぞれ、連結して飽和もしくは不飽和の環を形成することがある。
この環としては、例えば、シクロブタン、シクロペンタン、シクロヘキサン、アダマンタン、ノルボルナン等の炭素数４〜１２のシクロアルカン、シクロブテン、シクロペンテン、シクロヘキセン、シクロヘプテン、シクロオクテン等の炭素数４〜１２のシクロアルケン、シクロヘキサジエン、シクロヘプタジエン、シクロオクタジエン等の炭素数６〜１２のシクロアルカジエン、ベンゼン、ナフタレン、フェナントレン、アントラセン、ピレン、クリセン、アセナフチレン等の炭素数６〜５０の芳香族環、イミダゾール、ピロール、フラン、チオフェン、ピリジン等の炭素数５〜５０の複素環などが挙げられる。【００５５】
各基の置換基としては、置換もしくは無置換の核炭素数５〜５０のアリール基、置換もしくは無置換の炭素数１〜５０のアルキル基、置換もしくは無置換の炭素数１〜５０のアルコキシ基、置換もしくは無置換の核炭素数６〜５０のアラルキル基、置換もしくは無置換の核炭素数５〜５０のアリールオキシ基、置換もしくは無置換の核炭素数５〜５０のアリールチオ基、置換もしくは無置換の炭素数１〜５０のアルコキシカルボニル基、アミノ基、ハロゲン原子、シアノ基、ニトロ基、ヒドロキシル基、カルボキシル基等が挙げられる。【００５６】
本発明の一般式（Ｉ）〜（ＶＩＩＩ）で表される芳香族アミン誘導体の具体例を以下に示すが、これら例示化合物に限定されるものではない。なお、Ｍｅはメチル基を表わす。【００５７】
【化１７】
2007123137.tif 000019
【００５８】
【化１８】
2007123137.tif 000020
【００５９】
【化１９】
2007123137.tif 000021
【００６０】
【化２０】
2007123137.tif 000022
【００６１】
【化２１】
2007123137.tif 000023
【００６２】
次に、本発明の芳香族アミン誘導体の製造方法について説明する。
本発明の一般式（Ｉ）〜（ＶＩＩＩ）で表される芳香族アミン誘導体の製造方法は、特に限定されず公知の方法で製造すればよく、例えば、ジャーナル  オブ  ケミストリー  ３８巻  ４９３〜４９９頁（１９７３）、ジャーナル  オブ  オルガノメタリック  ケミストリー  ６１６巻  ８０〜８８頁（２０００）、オルガニック  レター  ６巻  ２９３３〜２９３６頁（２００４）等に記載された方法により得られたハロゲン誘導体を、ジアリールアミンによりアミノ化（例えば、ジャーナル  オブ  ケミストリー  ６５巻  １１５８〜１１７４頁（２０００））して芳香族アミンを製造する。【００６３】
本発明の芳香族アミン誘導体は、有機ＥＬ素子用材料として用いると好ましく、有機ＥＬ素子用発光材料、特にドーピング材料として用いるとさらに好ましい。
本発明の有機ＥＬ素子は、一対の電極に少なくとも発光層を含む１層又は複数層からなる有機化合物層が挟持されている有機エレクトロルミネッセンス素子において、前記有機化合物層の少なくとも１層が、本発明の芳香族アミン誘導体を少なくとも１種含むものである。
本発明の有機ＥＬ素子においては、前記発光層が前記芳香族アミン誘導体を少なくとも１種含むと好ましく、前記発光層中に本発明の芳香族アミン誘導体が０．０１〜２０重量％含有されていると好ましく、０．５〜２０重量％含有されているとさらに好ましく、１〜２０重量％含有されていると特に好ましく、５〜２０重量％含有されていると最も好ましい。
また、本発明の芳香族アミン誘導体を有機ＥＬ素子の発光材料として用いる場合、前記発光層が前記芳香族アミン誘導体を少なくとも１種と下記一般式（２ａ）〜（２ｄ）で表される化合物から選ばれる少なくとも１種とを含むと好ましく、下記一般式（２ａ）〜（２ｄ）で表される化合物から選ばれる少なくとも１種がホスト材料であると好ましい。【００６４】
以下、一般式（２ａ）〜（２ｄ）について説明する。
一般式（２ａ）
【化２２】
2007123137.tif 000024
【００６５】
（式（２ａ）中、Ａ1及びＡ2は、それぞれ独立に、置換もしくは無置換の核炭素数６〜20の芳香族環から誘導される基である。前記芳香族環は１又は２以上の置換基で置換されていてもよい。前記置換基は置換もしくは無置換の核炭素数６〜50のアリール基、置換もしくは無置換の炭素数１〜50のアルキル基、置換もしくは無置換の炭素数３〜50のシクロアルキル基、置換もしくは無置換の炭素数１〜50のアルコキシ基、置換もしくは無置換の炭素数６〜50のアラルキル基、置換もしくは無置換の核原子数５〜50のアリールオキシ基、置換もしくは無置換の核原子数５〜50のアリールチオ基、置換もしくは無置換の炭素数１〜50のアルコキシカルボニル基、置換もしくは無置換のシリル基、カルボキシル基、ハロゲン原子、シアノ基、ニトロ基及びヒドロキシル基から選ばれる。前記芳香族環が２以上の置換基で置換されている場合、前記置換基は同一であっても異なっていてもよく、隣接する置換基同士は互いに結合して飽和又は不飽和の環状構造を形成していてもよい。
Ｒ1〜Ｒ8は、それぞれ独立に、水素原子、置換もしくは無置換の核炭素数６〜50のアリール基、置換もしくは無置換の核原子数５〜50のヘテロアリール基、置換もしくは無置換の炭素数１〜50のアルキル基、置換もしくは無置換の炭素数３〜50のシクロアルキル基、置換もしくは無置換の炭素数１〜50のアルコキシ基、置換もしくは無置換の炭素数６〜50のアラルキル基、置換もしくは無置換の核原子数５〜50のアリールオキシ基、置換もしくは無置換の核原子数５〜50のアリールチオ基、置換もしくは無置換の炭素数１〜50のアルコキシカルボニル基、置換もしくは無置換のシリル基、カルボキシル基、ハロゲン原子、シアノ基、ニトロ基及びヒドロキシル基から選ばれる。）
一般式（２ａ）は、前記Ａ1とＡ2とが異なる基であると好ましい。
前記一般式（２ａ）において、Ａ1とＡ2の少なくとも一は、置換もしくは無置換の核原子数１０〜３０の縮合環基を有する置換基であると好ましい。
前記置換もしくは無置換の核原子数１０〜３０の縮合環基が置換もしくは無置換のナフタレン環であると好ましい。【００６６】
一般式（２ａ）におけるＡ1及びＡ2の置換もしくは無置換の核炭素数６〜20の芳香族環から誘導される基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基などが挙げられる。好ましくは、置換もしくは無置換の核炭素数10〜14の芳香族環から誘導される基であり、特に１−ナフチル基、２−ナフチル基、９−フェナントリル基である。【００６７】
前記芳香族環の置換基の置換もしくは無置換の核炭素数６〜50のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基等が挙げられる。好ましくは、置換もしくは無置換の核炭素数６〜18のアリール基であり、特にフェニル基、１−ナフチル基、２−ナフチル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｏ−トリル基、ｍ−トリル基、ｐ−トリル基、ｐ−ｔ−ブチルフェニル基である。【００６８】
一般式（２ａ）におけるＡ1及びＡ2は、それぞれ独立に、置換もしくは無置換の核炭素数１０〜３０の芳香族環基（ただし、アントラセン残基を除く）である。Ａ1及びＡ2の置換基には、それぞれ独立に、水素原子、置換もしくは無置換の核炭素数６〜５０の芳香族環基、置換もしくは無置換の核原子数５〜５０の芳香族複素環基、置換もしくは無置換の炭素数１〜５０のアルキル基、置換もしくは無置換のシクロアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、置換もしくは無置換のシリル基、カルボキシル基、ハロゲン原子、シアノ基、ニトロ基又はヒドロキシル基である。【００６９】
一般式（２ａ）におけるＡ1及びＡ2の核炭素数１０〜３０の芳香族環基（ただし、アントラセン残基を除く）の例としては、置換もしくは無置換のα−ナフチル基およびβ−ナフチル基、置換もしくは無置換のフェナントレニル基、置換もしくは無置換のクリセニル基、置換もしくは無置換のテトラセニル基、置換もしくは無置換のピレニル基、置換もしくは無置換のフェニルナフチル基、置換もしくは無置換のナフチルナフチル基、置換もしくは無置換のナフチルフェニル基、置換もしくは無置換のフェニルピレニル基、置換もしくは無置換のピレニルフェニル基、置換もしくは無置換のナフチルナフチルナフチル基、置換もしくは無置換のナフチルナフチルフェニル基、置換もしくは無置換のナフチルフェニルフェニル基、置換もしくは無置換のナフチルフェニルナフチル基、置換もしくは無置換のフェニルナフチルナフチル基、置換もしくは無置換のフェニルナフチルフェニル基、置換もしくは無置換のフェニルフェニルナフチル基等が挙げられる。これらの中でも置換もしくは無置換のα−ナフチル基およびβ−ナフチル基、置換もしくは無置換のフェニルナフチル基、置換もしくは無置換のナフチルナフチル基、または置換もしくは無置換のナフチルフェニル基であると好ましい。【００７０】
一般式（２ａ）におけるＲ1〜Ｒ8の置換もしくは無置換の核炭素数６〜50のアリール基としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基などが挙げられる。【００７１】
一般式（２ａ）におけるＲ1〜Ｒ8の置換もしくは無置換の核炭素数５〜50のヘテロアリール基としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナントリジニル基、２−フェナントリジニル基、３−フェナントリジニル基、４−フェナントリジニル基、６−フェナントリジニル基、７−フェナントリジニル基、８−フェナントリジニル基、９−フェナントリジニル基、１０−フェナントリジニル基、１−アクリジニル基、２−アクリジニル基、３−アクリジニル基、４−アクリジニル基、９−アクリジニル基、１，７−フェナントロリン−２−イル基、１，７−フェナントロリン−３−イル基、１，７−フェナントロリン−４−イル基、１，７−フェナントロリン−５−イル基、１，７−フェナントロリン−６−イル基、１，７−フェナントロリン−８−イル基、１，７−フェナントロリン−９−イル基、１，７−フェナントロリン−１０−イル基、１，８−フェナントロリン−２−イル基、１，８−フェナントロリン−３−イル基、１，８−フェナントロリン−４−イル基、１，８−フェナントロリン−５−イル基、１，８−フェナントロリン−６−イル基、１，８−フェナントロリン−７−イル基、１，８−フェナントロリン−９−イル基、１，８−フェナントロリン−１０−イル基、１，９−フェナントロリン−２−イル基、１，９−フェナントロリン−３−イル基、１，９−フェナントロリン−４−イル基、１，９−フェナントロリン−５−イル基、１，９−フェナントロリン−６−イル基、１，９−フェナントロリン−７−イル基、１，９−フェナントロリン−８−イル基、１，９−フェナントロリン−１０−イル基、１，１０−フェナントロリン−２−イル基、１，１０−フェナントロリン−３−イル基、１，１０−フェナントロリン−４−イル基、１，１０−フェナントロリン−５−イル基、２，９−フェナントロリン−１−イル基、２，９−フェナントロリン−３−イル基、２，９−フェナントロ��ン−４−イル基、２，９−フェナントロリン−５−イル基、２，９−フェナントロリン−６−イル基、２，９−フェナントロリン−７−イル基、２，９−フェナントロリン−８−イル基、２，９−フェナントロリン−１０−イル基、２，８−フェナントロリン−１−イル基、２，８−フェナントロリン−３−イル基、２，８−フェナントロリン−４−イル基、２，８−フェナントロリン−５−イル基、２，８−フェナントロリン−６−イル基、２，８−フェナントロリン−７−イル基、２，８−フェナントロリン−９−イル基、２，８−フェナントロリン−１０−イル基、２，７−フェナントロリン−１−イル基、２，７−フェナントロリン−３−イル基、２，７−フェナントロリン−４−イル基、２，７−フェナントロリン−５−イル基、２，７−フェナントロリン−６−イル基、２，７−フェナントロリン−８−イル基、２，７−フェナントロリン−９−イル基、２，７−フェナントロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル１−インドリル基、４−ｔ−ブチル１−インドリル基、２−ｔ−ブチル３−インドリル基、４−ｔ−ブチル３−インドリル基などが挙げられる。【００７２】
一般式（２ａ）におけるＲ1〜Ｒ8及び前記芳香族環の置換基の置換もしくは無置換の炭素数１〜50のアルキル基としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基などが挙げられる。【００７３】
一般式（２ａ）におけるＲ1〜Ｒ8及び前記芳香族環の置換基の置換もしくは無置換の炭素数３〜50のシクロアルキル基としては、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基などが挙げられる。
一般式（２ａ）におけるＲ1〜Ｒ8及び前記芳香族環の置換基の置換もしくは無置換の炭素数１〜50のアルコキシ基は−ＯＹで表される基であり、Ｙとしては、前記Ｒ1〜Ｒ8及び前記芳香族環の置換基の置換もしくは無置換の炭素数１〜50のアルキル基と同様の例が挙げられる。【００７４】
一般式（２ａ）におけるＲ1〜Ｒ8及び前記芳香族環の置換基の置換もしくは無置換の炭素数６〜50のアラルキル基としては、ベンジル基、１−フェニルエチル基、２−フェニルエチル基、１−フェニルイソプロピル基、２−フェニルイソプロピル基、フェニル−ｔ−ブチル基、α−ナフチルメチル基、１−α−ナフチルエチル基、２−α−ナフチルエチル基、１−α−ナフチルイソプロピル基、２−α−ナフチルイソプロピル基、β−ナフチルメチル基、１−β−ナフチルエチル基、２−β−ナフチルエチル基、１−β−ナフチルイソプロピル基、２−β−ナフチルイソプロピル基、１−ピロリルメチル基、２−（１−ピロリル）エチル基、ｐ−メチルベンジル基、ｍ−メチルベンジル基、ｏ−メチルベンジル基、ｐ−クロロベンジル基、ｍ−クロロベンジル基、ｏ−クロロベンジル基、ｐ−ブロモベンジル基、ｍ−ブロモベンジル基、ｏ−ブロモベンジル基、ｐ−ヨードベンジル基、ｍ−ヨードベンジル基、ｏ−ヨードベンジル基、ｐ−ヒドロキシベンジル基、ｍ−ヒドロキシベンジル基、ｏ−ヒドロキシベンジル基、ｐ−アミノベンジル基、ｍ−アミノベンジル基、ｏ−アミノベンジル基、ｐ−ニトロベンジル基、ｍ−ニトロベンジル基、ｏ−ニトロベンジル基、ｐ−シアノベンジル基、ｍ−シアノベンジル基、ｏ−シアノベンジル基、１−ヒドロキシ−２−フェニルイソプロピル基、１−クロロ−２−フェニルイソプロピル基などが挙げられる。【００７５】
一般式（２ａ）におけるＲ1〜Ｒ8及び前記芳香族環の置換基の置換もしくは無置換の核原子数５〜50のアリールオキシ基及びアリールチオ基は、それぞれ−ＯＹ’及び−ＳＹ”と表され、Ｙ’及びＹ”としては、前記Ｒ1〜Ｒ8及び前記芳香族環の置換基の置換もしくは無置換の核原子数６〜50のアリール基と同様の例が挙げられる。
一般式（２ａ）におけるＲ1〜Ｒ8及び前記芳香族環の置換基の置換もしくは無置換の炭素数１〜50のアルコキシカルボニル基は−ＣＯＯＺと表され、Ｚとしては、前記Ｒ1〜Ｒ8及び前記芳香族環の置換基の置換もしくは無置換の炭素数１〜50のアルキル基と同様の例が挙げられる。【００７６】
一般式（２ａ）におけるＲ1〜Ｒ8及び前記芳香族環の置換基のシリル基としては、トリメチルシリル基、トリエチルシリル基、ｔ−ブチルジメチルシリル基、ビニルジメチルシリル基、プロピルジメチルシリル基、トリフェニルシリル基等が挙げられる。
一般式（２ａ）におけるＲ1〜Ｒ8及び前記芳香族環の置換基のハロゲン原子としては、フッ素、塩素、臭素、ヨウ素などが挙げられる。
前記Ｒ1〜Ｒ8及び前記芳香族環の置換基の示す基における置換基としては、ハロゲン原子、ヒドロキシル基、ニトロ基、シアノ基、アルキル基、アリール基、シクロアルキル基、アルコキシ基、芳香族複素環基、アラルキル基、アリールオキシ基、アリールチオ基、アルコキシカルボニル基、カルボキシル基などが挙げられる。【００７７】
一般式（２ａ）で表されるアントラセン誘導体は下記一般式（２ａ’）に示す構造を有する化合物であると好ましい。
【化２３】
2007123137.tif 000025
【００７８】
（式（２ａ’）中、Ａ1及びＡ2、Ｒ1〜Ｒ8は、それぞれ独立に、一般式（２ａ）と同じであり、同様の具体例が挙げられる。
ただし、一般式（２ａ’）において、中心のアントラセンの９位及び10位に、該アントラセン上に示すＸ−Ｙ軸に対して対称型となる基が結合する場合はない。）【００７９】
本発明の有機ＥＬ素子に用いられる一般式（２ａ）で表されるアントラセン誘導体の具体例としては、特開２００４‐３５６０３３号公報［００４３］〜［００６３］に示されている分子中にアントラセン骨格を２個有するものや、国際公開第２００５／０６１６５６号パンフレットの27〜28ページに示されているアントラセン骨格を１個有する化合物など公知の各種アントラセン誘導体を挙げることができる。代表的な具体例を下記に示す。【００８０】
【化２４】
2007123137.tif 000026
【００８１】
【化２５】
2007123137.tif 000027
【００８２】
【化２６】
2007123137.tif 000028
【００８３】
【化２７】
2007123137.tif 000029
【００８４】
【化２８】
2007123137.tif 000030
【００８５】
【化２９】
2007123137.tif 000031
【００８６】
【化３０】
2007123137.tif 000032
【００８７】
【化３１】
2007123137.tif 000033
【００８８】
【化３２】
2007123137.tif 000034
【００８９】
【化３３】
2007123137.tif 000035
【００９０】
一般式（２ｂ）
【化３４】
2007123137.tif 000036
【００９１】
（式（２ｂ）中、Ａｒ1及びＡｒ2は、それぞれ独立に、置換もしくは無置換の核炭素数６〜50のアリール基である。
Ｌ1及びＬ2は、それぞれ独立に、置換もしくは無置換のフェニレン基、置換もしくは無置換のナフタレニレン基、置換もしくは無置換のフルオレニレン基、及び置換もしくは無置換のジベンゾシロリレン基から選ばれる。
ｍは０〜２の整数、ｎは１〜４の整数、ｓは０〜２の整数、ｔは０〜４の整数である。
また、Ｌ1又はＡｒ1はピレンの１〜５位のいずれかに結合し、Ｌ2又はＡｒ2はピレンの６〜１０位のいずれかに結合する。）【００９２】
一般式（２ｂ）におけるＡｒ1及びＡｒ2の核炭素数６〜50のアリール基としては、フェニル基、１−ナフチル基、２−ナフチル基、１−アントリル基、２−アントリル基、９−アントリル基、９−（１０−フェニル）アントリル基、９−（１０−ナフチル−1 −イル）アントリル基、９−（１０−ナフチル−２−イル）アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、３−メチル−２−ナフチル基、４−メチル−１−ナフチル基、４−メチル−１−アントリル基等が挙げられる。好ましくは、核炭素数６〜16の芳香族環基であり、特にフェニル基、１−ナフチル基、２−ナフチル基、９−（１０−フェニル）アントリル基、９−（１０−ナフチル−1 −イル）アントリル基、９−（１０−ナフチル−２−イル）アントリル基、９−フェナントリル基、１−ピレニル基、２−ピレニル基、４−ピレニル基、２−ビフェニルイル基、３−ビフェニルイル基、４−ビフェニルイル基、ｏ−トリル基、ｍ−トリル基、ｐ−トリル基、ｐ−ｔ−ブチルフェニル基である。【００９３】
また、前記アリール基は、さらに置換基で置換されていても良く、置換基としては、アルキル基（メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基など）、炭素数１〜６のアルコキシ基（エトキシ基、メトキシ基、ｉ−プロポキシ基、ｎ−プロポキシ基、ｓ−ブトキシ基、ｔ−ブトキシ基、ペントキシ基、ヘキシルオキシ基、シクロペントキシ基、シクロヘキシルオキシ基など）、核原子数５〜４０のアリール基、核原子数５〜４０のアリール基で置換されたアミノ基、核原子数５〜４０のアリール基を有するエステル基、炭素数１〜６のアルキル基を有するエステル基、シアノ基、ニトロ基、ハロゲン原子などが挙げられる。【００９４】
一般式（２ｂ）におけるＬ1及びＬ2は、好ましくは置換もしくは無置換のフェニレン基及び置換もしくは無置換のフルオレニレン基から選ばれる。
また、この置換基としては、前記芳香族基で挙げたものと同様のものが挙げられる。
一般式（２ｂ）におけるｍは、好ましくは０〜１の整数である。一般式（２ｂ）におけるｎは、好ましくは１〜２の整数である。一般式（２ｂ）におけるｓは、好ましくは０〜１の整数である。
一般式（２ｂ）におけるｔは、好ましくは０〜２の整数である。【００９５】
本発明の有機ＥＬ素子に用いられる一般式（２ｂ）で表されるピレン誘導体の具体例としては、国際公開第２００５／１１５９５０号パンフレット［００２０］〜［００２３］に示されている非対称ピレン誘導体を挙げることができる。この他に対称ピレン誘導体も本発明の有機ＥＬ素子用材料として利用できる。代表的な具体例を下記に示す。【００９６】
【化３５】
2007123137.tif 000037
【００９７】
【化３６】
2007123137.tif 000038
【００９８】
【化３７】
2007123137.tif 000039
【００９９】
【化３８】
2007123137.tif 000040
【０１００】
一般式（２ｃ）
【化３９】
2007123137.tif 000041
【０１０１】
（式（２ｃ）中、Ａｒ1、Ａｒ2及びＡｒ3は、それぞれ独立に、アントラセン構造を有する基、フェナントレン構造を有する基、及び、ピレン構造を有する基から選ばれる。
Ｒ1、Ｒ2及びＲ3は、それぞれ独立に、水素原子又は置換基を表す。）【０１０２】
一般式（２ｃ）におけるＡｒ1、Ａｒ2及びＡｒ3は、好ましくは置換もしくは無置換のアントリルフェニル基、アントリル基、フェナントレニル基、ペリレニル基及びピレニル基から選ばれ、より好ましくはアルキル置換もしくは無置換のアントリルフェニル基、フェナントリル基及びピレニル基から選ばれ、特に好ましくはピレニル基及びフェナントリル基から選ばれる。【０１０３】
一般式（２ｃ）におけるＲ1、Ｒ2及びＲ3としては、水素原子、アルキル基（好ましくは炭素数１〜30、より好ましくは炭素数１〜20、特に好ましくは炭素数１〜10であり、例えばメチル、エチル、イソプロピル、ｔ−ブチル、ｎ−オクチル、ｎ−デシル、ｎ−ヘキサデシル、シクロプロピル、シクロペンチル、シクロヘキシルなどが挙げられる）、アルケニル基（好ましくは炭素数２〜30、より好ましくは炭素数２〜20、特に好ましくは炭素数２〜10であり、例えばビニル、アリル、２−ブテニル、３−ペンテニルなどが挙げられる）、アルキニル基（好ましくは炭素数２〜30、より好ましくは炭素数２〜20、特に好ましくは炭素数２〜10であり、例えばプロパルギル、３−ペンチニルなどが挙げられる）、アリール基（好ましくは炭素数６〜30、より好ましくは炭素数６〜20、特に好ましくは炭素数６〜12であり、例えばフェニル、ｐ−メチルフェニル、ナフチル、アントラニルなどが挙げられる）、アミノ基（好ましくは炭素数０〜30、より好ましくは炭素数０〜20、特に好ましくは炭素数０〜10であり、例えばアミノ、メチルアミノ、ジメチルアミノ、ジエチルアミノ、ジベンジルアミノ、ジフェニルアミノ、ジトリルアミノなどが挙げられる）、アルコキシ基（好ましくは炭素数１〜30、より好ましくは炭素数１〜20、特に好ましくは炭素数１〜10であり、例えばメトキシ、エトキシ、ブトキシ、２−エチルヘキシロキシなどが挙げられる）、アリールオキシ基（好ましくは炭素数６〜30、より好ましくは炭素数６〜20、特に好ましくは炭素数６〜12であり、例えばフェニルオキシ、１−ナフチルオキシ、２−ナフチルオキシなどが挙げられる）、ヘテロアリールオキシ基（好ましくは炭素数１〜30、より好ましくは炭素数１〜20、特に好ましくは炭素数１〜12であり、例えばピリジルオキシ、ピラジルオキシ、ピリミジルオキシ、キノリルオキシなどが挙げられる）、アシル基（好ましくは炭素数１〜30、より好ましくは炭素数１〜20、特に好ましくは炭素数１〜12であり、例えばアセチル、ベンゾイル、ホルミル、ピバロイルなどが挙げられる）、アルコキシカルボニル基（好ましくは炭素数２〜30、より好ましくは炭素数２〜20、特に好ましくは炭素数２〜12であり、例えばメトキシカルボニル、エトキシカルボニルなどが挙げられる）、アリールオキシカルボニル基（好ましくは炭素数７〜30、より好ましくは炭素数７〜20、特に好ましくは炭素数７〜12であり、例えばフェニルオキシカルボニルなどが挙げられる）、アシルオキシ基（好ましくは炭素数２〜30、より好ましくは炭素数２〜20、特に好ましくは炭素数２〜10であり、例えばアセトキシ、ベンゾイルオキシなどが挙げられる）、アシルアミノ基（好ましくは炭素数２〜30、より好ましくは炭素数２〜20、特に好ましくは炭素数２〜10であり、例えばアセチルアミノ、ベンゾイルアミノなどが挙げられる）、アルコキシカルボニルアミノ基（好ましくは炭素数２〜30、より好ましくは炭素数２〜20、特に好ましくは炭素数２〜12であり、例えばメトキシカルボニルアミノなどが挙げられる）、アリールオキシカルボニルアミノ基（好ましくは炭素数７〜30、より好ましくは炭素数７〜20、特に好ましくは炭素数７〜12であり、例えばフェニルオキシカルボニルアミノなどが挙げられる）、スルホニルアミノ基（好ましくは炭素数１〜30、より好ましくは炭素数１〜20、特に好ましくは炭素数１〜12であり、例えばメタンスルホニルアミノ、ベンゼンスルホニルアミノなどが挙げられる）、スルファモイル基（好ましくは炭素数０〜30、より好ましくは炭素数０〜20、特に好ましくは炭素数０〜12であり、例えばスルファモイル、メチルスルファモイル、ジメチルスルファモイル、フェニルスルファモイルなどが挙げられる）、カルバモイル基（好ましくは炭素数１〜30、より好ましくは炭素数１〜20、特に好ましくは炭素数１〜12であり、例えばカルバモイル、メチルカルバモイル、ジエチルカルバモイル、フェニルカルバモイルなどが挙げられる）、アルキルチオ基（好ましくは炭素数１〜30、より好ましくは炭素数１〜20、特に好ましくは炭素数１〜12であり、例えばメチルチオ、エチルチオなどが挙げられる）、アリールチオ基（好ましくは炭素数６〜30、より好ましくは炭素数６〜20、特に好ましくは炭素数６〜12であり、例えばフェニルチオなどが挙げられる）、ヘテロアリールチオ基（好ましくは炭素数１〜30、より好ましくは炭素数１〜20、特に好ましくは炭素数１〜12であり、例えばピリジルチオ、２−ベンズイミゾリルチオ、２−ベンズオキサゾリルチオ、２−ベンズチアゾリルチオなどが挙げられる）、スルホニル基（好ましくは炭素数１〜30、より好ましくは炭素数１〜20、特に好ましくは炭素数１〜12であり、例えばメシル、トシルなどが挙げられる）、スルフィニル基（好ましくは炭素数１〜30、より好ましくは炭素数１〜20、特に好ましくは炭素数１〜12であり、例えばメタンスルフィニル、ベンゼンスルフィニルなどが挙げられる）、ウレイド基（好ましくは炭素数１〜30、より好ましくは炭素数１〜20、特に好ましくは炭素数１〜12であり、例えばウレイド、メチルウレイド、フェニルウレイドなどが挙げられる）、リン酸アミド基（好ましくは炭素数１〜30、より好ましくは炭素数１〜20、特に好ましくは炭素数１〜12であり、例えばジエチルリン酸アミド、フェニルリン酸アミドなどが挙げられる）、ヒドロキシ基、メルカプト基、ハロゲン原子（例えば、フッ素原子、塩素原子、臭素原子、ヨウ素原子などが挙げられる）、シアノ基、スルホ基、カルボキシル基、ニトロ基、ヒドロキサム酸基、スルフィノ基、ヒドラジノ基、イミノ基、ヘテロ環基（好ましくは炭素数１〜30、より好ましくは炭素数１〜12であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリルなどが挙げられる）、シリル基（好ましくは炭素数３〜40、より好ましくは炭素数３〜30、特に好ましくは炭素数３〜24であり、例えばトリメチルシリル、トリフェニルシリルなどが挙げられる）などが挙げられる。これらの置換基は更に置換されてもよい。
一般式（２ｃ）における置換基Ｒ1、Ｒ2及びＲ3は、好ましくはアルキル基及びアリール基から選ばれる。【０１０４】
本発明の有機ＥＬ素子に用いられる一般式（２ｃ）で表されるアミン誘導体の具体例としては、特開２００２−３２４６７８号公報［００７９］〜［００８３］に示されているアミン誘導体などの公知の各種アミン誘導体を挙げることができる。代表的な具体例を下記に示す。【０１０５】
【化４０】
2007123137.tif 000042
【０１０６】
【化４１】
2007123137.tif 000043
【０１０７】
一般式（２ｄ）
【化４２】
2007123137.tif 000044
（式（２ｄ）中、Ａｒ11、Ａｒ21及びＡｒ31は、それぞれ独立に、核炭素数６〜50のアリール基を表す。前記アリール基は１又は２以上の置換基で置換されていてもよい。
Ａｒ11、Ａｒ21、Ａｒ31及びこれらのアリール基が有する置換基の少なくとも１つは核炭素数１０〜２０の縮合環アリール構造又は核炭素数６〜２０の縮合環ヘテロアリール構造を有する。
Ａｒは芳香族環又は複素芳香環から誘導される３価の基を表す。）【０１０８】
一般式（２ｄ）のＡｒ11、Ａｒ21及びＡｒ31の核炭素数６〜50のアリール基は、好ましくは核炭素数が６〜30、より好ましくは６〜20、さらに好ましくは６〜16である。アリール基としては、フェニル基、ナフチル基、アントリル基、フェナントレニル基、ピレニル基、ペリレニル基、フルオレニル基、ビフェニルイル基、ターフェニルイル基、ルブレニル基、クリセニル基、トリフェニレニル基、ベンゾアントリル基、ベンゾフェナントレニル基、ジフェニルアントリル基などが挙げられ、これらのアリール基はさらに置換基を有していても良い。【０１０９】
アリール基上の置換基としては、例えば、アルキル基（好ましくは炭素数１〜30、より好ましくは炭素数１〜20、特に好ましくは炭素数１〜10であり、例えばメチル、エチル、イソプロピル、ｔ−ブチル、ｎ−オクチル、ｎ−デシル、ｎ−ヘキサデシル、シクロプロピル、シクロペンチル、シクロヘキシルなどが挙げられる）、アルケニル基（好ましくは炭素数２〜30、より好ましくは炭素数２〜20、特に好ましくは炭素数２〜10であり、例えばビニル、アリル、２−ブテニル、３−ペンテニルなどが挙げられる）、アルキニル基（好ましくは炭素数２〜30、より好ましくは炭素数２〜20、特に好ましくは炭素数２〜10であり、例えばプロパルギル、３−ペンチニルなどが挙げられる）、アリール基（好ましくは炭素数６〜30、より好ましくは炭素数６〜20、特に好ましくは炭素数６〜12であり、例えばフェニル、ｐ−メチルフェニル、ナフチル、アントラニルなどが挙げられる）、アミノ基（好ましくは炭素数０〜30、より好ましくは炭素数０〜20、特に好ましくは炭素数０〜10であり、例えばアミノ、メチルアミノ、ジメチルアミノ、ジエチルアミノ、ジベンジルアミノ、ジフェニルアミノ、ジトリルアミノなどが挙げられる）、アルコキシ基（好ましくは炭素数１〜30、より好ましくは炭素数１〜20、特に好ましくは炭素数１〜10であり、例えばメトキシ、エトキシ、ブトキシ、２−エチルヘキシロキシなどが挙げられる）、アリールオキシ基（好ましくは炭素数６〜30、より好ましくは炭素数６〜20、特に好ましくは炭素数６〜12であり、例えばフェニルオキシ、１−ナフチルオキシ、２−ナフチルオキシなどが挙げられる）、ヘテロアリールオキシ基（好ましくは炭素数１〜30、より好ましくは炭素数１〜20、特に好ましくは炭素数１〜12であり、例えばピリジルオキシ、ピラジルオキシ、ピリミジルオキシ、キノリルオキシなどが挙げられる）、アシル基（好ましくは炭素数１〜30、より好ましくは炭素数１〜20、特に好ましくは炭素数１〜12であり、例えばアセチル、ベンゾイル、ホルミル、ピバロイルなどが挙げられる）、アルコキシカルボニル基（好ましくは炭素数２〜30、より好ましくは炭素数２〜20、特に好ましくは炭素数２〜12であり、例えばメトキシカルボニル、エトキシカルボニルなどが挙げられる）、アリールオキシカルボニル基（好ましくは炭素数７〜30、より好ましくは炭素数７〜20、特に好ましくは炭素数７〜12であり、例えばフェニルオキシカルボニルなどが挙げられる）、アシルオキシ基（好ましくは炭素数２〜30、より好ましくは炭素数２〜20、特に好ましくは炭素数２〜10であり、例えばアセトキシ、ベンゾイルオキシなどが挙げられる）、アシルアミノ基（好ましくは炭素数２〜30、より好ましくは炭素数２〜20、特に好ましくは炭素数２〜10であり、例えばアセチルアミノ、ベンゾイルアミノなどが挙げられる）、アルコキシカルボニルアミノ基（好ましくは炭素数２〜30、より好ましくは炭素数２〜20、特に好ましくは炭素数２〜12であり、例えばメトキシカルボニルアミノなどが挙げられる）、アリールオキシカルボニルアミノ基（好ましくは炭素数７〜30、より好ましくは炭素数７〜20、特に好ましくは炭素数７〜12であり、例えばフェニルオキシカルボニルアミノなどが挙げられる）、スルホニルアミノ基（好ましくは炭素数１〜30、より好ましくは炭素数１〜20、特に好ましくは炭素数１〜12であり、例えばメタンスルホニルアミノ、ベンゼンスルホニルアミノなどが挙げられる）、スルファモイル基（好ましくは炭素数０〜30、より好ましくは炭素数０〜20、特に好ましくは炭素数０〜12であり、例えばスルファモイル、メチルスルファモイル、ジメチルスルファモイル、フェニルスルファモイルなどが挙げられる）、カルバモイル基（好ましくは炭素数１〜30、より好ましくは炭素数１〜20、特に好ましくは炭素数１〜12であり、例えばカルバモイル、メチルカルバモイル、ジエチルカルバモイル、フェニルカルバモイルなどが挙げられる）、アルキルチオ基（好ましくは炭素数１〜30、より好ましくは炭素数１〜20、特に好ましくは炭素数１〜12であり、例えばメチルチオ、エチルチオなどが挙げられる）、アリールチオ基（好ましくは炭素数６〜30、より好ましくは炭素数６〜20、特に好ましくは炭素数６〜12であり、例えばフェニルチオなどが挙げられる）、ヘテロアリールチオ基（好ましくは炭素数１〜30、より好ましくは炭素数１〜20、特に好ましくは炭素数１〜12であり、例えばピリジルチオ、２−ベンズイミゾリルチオ、２−ベンズオキサゾリルチオ、２−ベンズチアゾリルチオなどが挙げられる）、スルホニル基（好ましくは炭素数１〜30、より好ましくは炭素数１〜20、特に好ましくは炭素数１〜12であり、例えばメシル、トシルなどが挙げられる）、スルフィニル基（好ましくは炭素数１〜30、より好ましくは炭素数１〜20、特に好ましくは炭素数１〜12であり、例えばメタンスルフィニル、ベンゼンスルフィニルなどが挙げられる）、ウレイド基（好ましくは炭素数１〜30、より好ましくは炭素数１〜20、特に好ましくは炭素数１〜12であり、例えばウレイド、メチルウレイド、フェニルウレイドなどが挙げられる）、リン酸アミド基（好ましくは炭素数１〜30、より好ましくは炭素数１〜20、特に好ましくは炭素数１〜12であり、例えばジエチルリン酸アミド、フェニルリン酸アミドなどが挙げられる）、ヒドロキシ基、メルカプト基、ハロゲン原子（例えば、フッ素原子、塩素原子、臭素原子、ヨウ素原子などが挙げられる）、シアノ基、スルホ基、カルボキシル基、ニトロ基、ヒドロキサム酸基、スルフィノ基、ヒドラジノ基、イミノ基、ヘテロ環基（好ましくは炭素数１〜30、より好ましくは炭素数１〜12であり、ヘテロ原子としては、例えば窒素原子、酸素原子、硫黄原子、具体的には例えばイミダゾリル、ピリジル、キノリル、フリル、チエニル、ピペリジル、モルホリノ、ベンズオキサゾリル、ベンズイミダゾリル、ベンズチアゾリル、カルバゾリル基、アゼピニル基などが挙げられる）、シリル基（好ましくは炭素数３〜40、より好ましくは炭素数３〜30、特に好ましくは炭素数３〜24であり、例えばトリメチルシリル、トリフェニルシリルなどが挙げられる）などが挙げられる。これらの置換基は更に置換されてもよい。【０１１０】
一般式（２ｄ）におけるＡｒ11、Ａｒ21、Ａｒ31及びこれらのアリール基が有する置換基の少なくとも１つが有する核炭素数１０〜２０の縮合環アリール構造としては、ナフタレン構造、アントラセン構造、フェナントレン構造、ピレン構造、ペリレン構造などが挙げられ、好ましくはナフタレン構造、アントラセン構造、ピレン構造、フェナントレン構造であり、より好ましくはフェナントレン構造、４環以上のアリール構造であり、特に好ましくはピレン構造である。
一般式（２ｄ）におけるＡｒ11、Ａｒ21、Ａｒ31及びこれらのアリール基が有する置換基の少なくとも１つが有する核炭素数６〜２０の縮合環ヘテロアリール構造としては、キノリン構造、キノキサリン構造、キナゾリン構造、アクリジン構造、フェナントリジン構造、フタラジン構造、フェナントロリン構造などが挙げられ、好ましくは、キノリン構造、キノキサリン構造、キナゾリン構造、フタラジン構造、フェナントロリン構造である。【０１１１】
一般式（２ｄ）におけるＡｒの芳香環から誘導される３価の基は、好ましくは炭素数６〜30であり、より好ましくは６〜20であり、さらに好ましくは炭素数６〜16である。具体的には、ベンゼン、ナフタレン、アントラン、フェナントレン、ピレン、トリフェニレンから誘導される３価の基などが挙げられる。
一般式（２ｄ）におけるＡｒの複素芳香環から誘導される３価の基は、好ましくはヘテロ原子として窒素原子、硫黄原子及び酸素原子から選ばれる原子を含み、より好ましくは窒素原子を含む。また、好ましくは炭素数２〜30であり、より好ましくは炭素数３〜20であり、さらに好ましくは炭素数３〜16である。具体的には、ピリジン、ピラジン、チオピラン、キノリン、キノキサリン、トリアジンから誘導される３価の基などが挙げられる。これらの芳香環又は複素芳香環から誘導される３価の基は置換基を有していても良い。置換基としては、置換基Ａｒ11のアリール基上の置換基で示した基などが挙げられる。Ａｒは、好ましくはベンゼントリイル、ナフタレントリイル、アントラセントリイル、ピレントリイル、トリフェニレンから誘導される３価の基であり、より好ましくはベンゼントリイルであり、さらに好ましくは無置換（Ａｒ11、Ａｒ21及びＡｒ31は置換されている）ベンゼントリイル、アルキル置換ベンゼントリイルである。【０１１２】
本発明の有機ＥＬ素子に用いられる一般式（２ｄ）で表されるベンゼン誘導体の具体例としては、特開２００２−３２４６７８号公報［００７９］〜［００８３］に示されているベンゼン誘導体などの公知の各種ベンゼン誘導体を挙げることができる。代表的な具体例を下記に示す。【０１１３】
【化４３】
2007123137.tif 000045
【０１１４】
【化４４】
2007123137.tif 000046
【０１１５】
【化４５】
2007123137.tif 000047
【０１１６】
本発明において、有機薄膜層が複数層型の有機ＥＬ素子としては、（陽極／正孔注入層／発光層／陰極）、（陽極／発光層／電子注入層／陰極）、（陽極／正孔注入層／発光層／電子注入層／陰極）等の構成で積層したものが挙げられる。
前記複数層には、必要に応じて、本発明の芳香族アミン誘導体に加えてさらなる公知の発光材料、ドーピング材料、正孔注入材料や電子注入材料を使用することもできる。有機ＥＬ素子は、前記有機薄膜層を複数層構造にすることにより、クエンチングによる輝度や寿命の低下を防ぐことができる。必要があれば、発光材料、ドーピング材料、正孔注入材料や電子注入材料を組み合わせて使用することができる。また、ドーピング材料により、発光輝度や発光効率の向上、赤色や青色の発光を得ることもできる。また、正孔注入層、発光層、電子注入層は、それぞれ二層以上の層構成により形成されても良い。その際には、正孔注入層の場合、電極から正孔を注入する層を正孔注入層、正孔注入層から正孔を受け取り発光層まで正孔を輸送する層を正孔輸送層と呼ぶ。同様に、電子注入層の場合、電極から電子を注入する層を電子注入層、電子注入層から電子を受け取り発光層まで電子を輸送する層を電子輸送層と呼ぶ。これらの各層は、材料のエネルギー準位、耐熱性、有機層又は金属電極との密着性等の各要因により選択されて使用される。【０１１７】
本発明の芳香族アミン誘導体と共に発光層に使用できる上記一般式（ＩＶ）〜（ＶＩ）以外のホスト材料又はドーピング材料としては、例えば、ナフタレン、フェナントレン、ルブレン、アントラセン、テトラセン、ピレン、ペリレン、クリセン、デカシクレン、コロネン、テトラフェニルシクロペンタジエン、ペンタフェニルシクロペンタジエン、フルオレン、スピロフルオレン、９，１０−ジフェニルアントラセン、９，１０−ビス（フェニルエチニル) アントラセン、１，４−ビス（９'−エチニルアントラセニル) ベンゼン等の縮合多量芳香族化合物及びそれらの誘導体、トリス（８−キノリノラート) アルミニウム、ビス−（２−メチル−８−キノリノラート) −４−（フェニルフェノリナート) アルミニウム等の有機金属錯体、トリアリールアミン誘導体、スチリルアミン誘導体、スチルベン誘導体、クマリン誘導体、ピラン誘導体、オキサゾン誘導体、ベンゾチアゾール誘導体、ベンゾオキサゾール誘導体、ベンゾイミダゾール誘導体、ピラジン誘導体、ケイ皮酸エステル誘導体、ジケトピロロピロール誘導体、アクリドン誘導体、キナクリドン誘導体等が挙げられるが、これらに限定されるものではない。【０１１８】
正孔注入材料としては、正孔を輸送する能力を持ち、陽極からの正孔注入効果、発光層又は発光材料に対して優れた正孔注入効果を有し、発光層で生成した励起子の電子注入層又は電子注入材料への移動を防止し、かつ薄膜形成能力の優れた化合物が好ましい。具体的には、フタロシアニン誘導体、ナフタロシアニン誘導体、ポルフィリン誘導体、オキサゾール、オキサジアゾール、トリアゾール、イミダゾール、イミダゾロン、イミダゾールチオン、ピラゾリン、ピラゾロン、テトラヒドロイミダゾール、オキサゾール、オキサジアゾール、ヒドラゾン、アシルヒドラゾン、ポリアリールアルカン、スチルベン、ブタジエン、ベンジジン型トリフェニルアミン、スチリルアミン型トリフェニルアミン、ジアミン型トリフェニルアミン等と、それらの誘導体、及びポリビニルカルバゾール、ポリシラン、導電性高分子等の高分子材料が挙げられるが、これらに限定されるものではない。
本発明の有機ＥＬ素子において使用できる正孔注入材料の中で、さらに効果的な正孔注入材料は、芳香族三級アミン誘導体及びフタロシアニン誘導体である。
芳香族三級アミン誘導体としては、例えば、トリフェニルアミン、トリトリルアミン、トリルジフェニルアミン、Ｎ，Ｎ'−ジフェニル−Ｎ，Ｎ'−（３−メチルフェニル）−１，１'−ビフェニル−４，４'−ジアミン、Ｎ，Ｎ，Ｎ'，Ｎ'−（４−メチルフェニル）−１，１'−フェニル−４，４'−ジアミン、Ｎ，Ｎ，Ｎ'，Ｎ'−（４−メチルフェニル）−１，１'−ビフェニル−４，４'−ジアミン、Ｎ，Ｎ'−ジフェニル−Ｎ，Ｎ'−ジナフチル−１，１'−ビフェニル−４，４'−ジアミン、Ｎ，Ｎ'−（メチルフェニル）−Ｎ，Ｎ'−（４−ｎ−ブチルフェニル）−フェナントレン−９，１０−ジアミン、Ｎ，Ｎ−ビス（４−ジ−４−トリルアミノフェニル）−４−フェニル−シクロヘキサン等、又はこれらの芳香族三級アミン骨格を有したオリゴマーもしくはポリマーであるが、これらに限定されるものではない。【０１１９】
フタロシアニン（Ｐｃ）誘導体としては、例えば、Ｈ2Ｐｃ、ＣｕＰｃ、ＣｏＰｃ、ＮｉＰｃ、ＺｎＰｃ、ＰｄＰｃ、ＦｅＰｃ、ＭｎＰｃ、ＣｌＡｌＰｃ、ＣｌＧａＰｃ、ＣｌＩｎＰｃ、ＣｌＳｎＰｃ、Ｃｌ2ＳｉＰｃ、（ＨＯ）ＡｌＰｃ、（ＨＯ）ＧａＰｃ、ＶＯＰｃ、ＴｉＯＰｃ、ＭｏＯＰｃ、ＧａＰｃ−Ｏ−ＧａＰｃ等のフタロシアニン誘導体及びナフタロシアニン誘導体があるが、これらに限定されるものではない。
また、本発明の有機ＥＬ素子は、発光層と陽極との間に、これらの芳香族三級アミン誘導体及び／又はフタロシアニン誘導体を含有する層、例えば、前記正孔輸送層又は正孔注入層を形成してなると好ましい。【０１２０】
電子注入材料としては、電子を輸送する能力を持ち、陰極からの電子注入効果、発光層又は発光材料に対して優れた電子注入効果を有し、発光層で生成した励起子の正孔注入層への移動を防止し、かつ薄膜形成能力の優れた化合物が好ましい。具体的には、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等とそれらの誘導体が挙げられるが、これらに限定されるものではない。また、正孔注入材料に電子受容物質を、電子注入材料に電子供与性物質を添加することにより増感させることもできる。【０１２１】
本発明の有機ＥＬ素子において、さらに効果的な電子注入材料は、金属錯体化合物及び含窒素五員環誘導体である。
前記金属錯体化合物としては、例えば、８−ヒドロキシキノリナートリチウム、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）（１−ナフトラート）アルミニウム、ビス（２−メチル−８−キノリナート）（２−ナフトラート）ガリウム等が挙げられるが、これらに限定されるものではない。【０１２２】
前記含窒素五員誘導体としては、例えば、オキサゾール、チアゾール、オキサジアゾール、チアジアゾール、トリアゾール誘導体が好ましい。具体的には、２，５−ビス（１−フェニル）−１，３，４−オキサゾール、ジメチルＰＯＰＯＰ、２，５−ビス（１−フェニル）−１，３，４−チアゾール、２，５−ビス（１−フェニル）−１，３，４−オキサジアゾール、２−（４'−ｔｅｒｔ−ブチルフェニル）−５−（４"−ビフェニル) １，３，４−オキサジアゾール、２，５−ビス（１−ナフチル）−１，３，４−オキサジアゾール、１，４−ビス［２−（５−フェニルオキサジアゾリル) ］ベンゼン、１，４−ビス［２−（５−フェニルオキサジアゾリル) −４−ｔｅｒｔ−ブチルベンゼン］、２−（４'−ｔｅｒｔ−ブチルフェニル）−５−（４"−ビフェニル) −１，３，４−チアジアゾール、２，５−ビス（１−ナフチル）−１，３，４−チアジアゾール、１，４−ビス［２−（５−フェニルチアジアゾリル) ］ベンゼン、２−（４'−ｔｅｒｔ−ブチルフェニル）−５−（４"−ビフェニル) −１，３，４−トリアゾール、２，５−ビス（１−ナフチル）−１，３，４−トリアゾール、１，４−ビス［２−（５−フェニルトリアゾリル) ］ベンゼン等が挙げられるが、これらに限定されるものではない。【０１２３】
本発明の有機ＥＬ素子においては、発光層中に、一般式（Ｉ）、一般式（ＩＩ）又は一般式（ＩＩＩ）から選ばれる少なくとも一種の芳香族アミン誘導体の他に、発光材料、ドーピング材料、正孔注入材料及び電子注入材料の少なくとも１種が同一層に含有されてもよい。また、本発明により得られた有機ＥＬ素子の、温度、湿度、雰囲気等に対する安定性の向上のために、素子の表面に保護層を設けたり、シリコンオイル、樹脂等により素子全体を保護することも可能である。
本発明の有機ＥＬ素子の陽極に使用される導電性材料としては、４ｅＶより大きな仕事関数を持つものが適しており、炭素、アルミニウム、バナジウム、鉄、コバルト、ニッケル、タングステン、銀、金、白金、パラジウム等及びそれらの合金、ＩＴＯ基板、ＮＥＳＡ基板に使用される酸化スズ、酸化インジウム等の酸化金属、さらにはポリチオフェンやポリピロール等の有機導電性樹脂が用いられる。陰極に使用される導電性物質としては、４ｅＶより小さな仕事関数を持つものが適しており、マグネシウム、カルシウム、錫、鉛、チタニウム、イットリウム、リチウム、ルテニウム、マンガン、アルミニウム、フッ化リチウム等及びそれらの合金が用いられるが、これらに限定されるものではない。合金としては、マグネシウム／銀、マグネシウム／インジウム、リチウム／アルミニウム等が代表例として挙げられるが、これらに限定されるものではない。合金の比率は、蒸着源の温度、雰囲気、真空度等により制御され、適切な比率に選択される。陽極及び陰極は、必要があれば二層以上の層構成により形成されていても良い。【０１２４】
本発明の有機ＥＬ素子では、効率良く発光させるために、少なくとも一方の面は素子の発光波長領域において充分透明にすることが望ましい。また、基板も透明であることが望ましい。透明電極は、上記の導電性材料を使用して、蒸着やスパッタリング等の方法で所定の透光性が確保するように設定する。発光面の電極は、光透過率を１０％以上にすることが望ましい。基板は、機械的、熱的強度を有し、透明性を有するものであれば限定されるものではないが、ガラス基板及び透明性樹脂フィルムがある。透明性樹脂フィルムとしては、ポリエチレン、エチレン−酢酸ビニル共重合体、エチレン−ビニルアルコール共重合体、ポリプロピレン、ポリスチレン、ポリメチルメタアクリレート、ポリ塩化ビニル、ポリビニルアルコール、ポリビニルブチラール、ナイロン、ポリエーテルエーテルケトン、ポリサルホン、ポリエーテルサルフォン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド、ポリエステル、ポリカーボネート、ポリウレタン、ポリイミド、ポリエーテルイミド、ポリイミド、ポリプロピレン等が挙げられる。【０１２５】
本発明の有機ＥＬ素子の各層の形成は、真空蒸着、スパッタリング、プラズマ、イオンプレーティング等の乾式成膜法やスピンコーティング、ディッピング、フローコーティング等の湿式成膜法のいずれの方法を適用することができる。膜厚は特に限定されるものではないが、適切な膜厚に設定する必要がある。膜厚が厚すぎると、一定の光出力を得るために大きな印加電圧が必要になり効率が悪くなる。膜厚が薄すぎるとピンホール等が発生して、電界を印加しても充分な発光輝度が得られない。通常の膜厚は５ｎｍ〜１０μｍの範囲が適しているが、１０ｎｍ〜０．２μｍの範囲がさらに好ましい。【０１２６】
湿式成膜法の場合、各層を形成する材料を、エタノール、クロロホルム、テトラヒドロフラン、ジオキサン等の適切な溶媒に溶解又は分散させて薄膜を形成するが、その溶媒はいずれであっても良い。また、いずれの有機薄膜層においても、成膜性向上、膜のピンホール防止等のため適切な樹脂や添加剤を使用しても良い。
使用の可能な樹脂としては、ポリスチレン、ポリカーボネート、ポリアリレート、ポリエステル、ポリアミド、ポリウレタン、ポリスルフォン、ポリメチルメタクリレート、ポリメチルアクリレート、セルロース等の絶縁性樹脂及びそれらの共重合体、ポリ−Ｎ−ビニルカルバゾール、ポリシラン等の光導電性樹脂、ポリチオフェン、ポリピロール等の導電性樹脂を挙げられる。また、添加剤としては、酸化防止剤、紫外線吸収剤、可塑剤等を挙げられる。【０１２７】
本発明の有機ＥＬ素子は、壁掛けテレビのフラットパネルディスプレイ等の平面発光体、複写機、プリンター、液晶ディスプレイのバックライト又は計器類等の光源、表示板、標識灯等に利用できる。また、本発明の材料は、有機ＥＬ素子だけでなく、電子写真感光体、光電変換素子、太陽電池、イメージセンサー等の分野においても使用できる。
【実施例】
【０１２８】
合成例１  （Ｄ−２−２）
（１−１）  １，２−ビス（４−ブロモ）エテンの合成
アルゴン気流下冷却管付き１Ｌ三口フラスコに、４−ブロモ−ベンジルホスホン酸ジエチルエステル  ６１．６ｇ（０．２ｍｏｌ）、４−ブロモベンズアルデヒド  ３７ｇ（０．２ｍｏｌ）、ｔ−ブトキシカリウム  ２３．５ｇ（０．２１ｍｏｌ）、ＴＨＦ  ５００ｍＬ加え、室温にて８時間攪拌した。反応終了後、水５００ｍＬを加え、析出した結晶を濾取し、ヘキサン５００ｍLで洗浄し、白色粉末 ６４ｇを得た（収率  ９５％）。
（１−２）１，２−ビス（４−（４‘−クロロフェニル）フェニル）エテンの合成
アルゴン気流下冷却管付き１Ｌ三口フラスコに、１，２−ビス（４−ブロモ）エテン  １５ｇ（４４．７ｍｍｏｌ）、４−クロロフェニルボロン酸  １６．７ｇ（１０７ｍｍｏｌ）、テトラキストリフェニルホスフィンパラジウム  ２ｇ（１．８ｍｍｏｌ），炭酸ナトリウム２１．３ｇ  ／水  １００ｍＬ  （２０１ｍｍｏｌ，２Ｍ）  、ジメトキシエタン  １００ｍＬを加えた後、１１０℃にて８時間加熱攪拌した。反応終了後、析出した結晶を濾取し、水１００ｍＬ、メタノール １００ｍL、にて洗浄し、淡黄色粉末 １６ｇを得た（収率  ８９％）。【０１２９】
（１−３）Ｄ−２−２の合成
アルゴン気流下冷却管付き３００ｍＬ三口フラスコ中に、）１，２−ビス（４−（４‘−クロロフェニル）フェニル）エテン  ４ｇ（１０ｍｍｏｌ）、ビス（２−ナフチル）アミン  ５．４ｇ（２５ｍｍｏｌ）、酢酸パラジウム ０．０３ｇ（１．５ｍｏｌ％）、トリ−ｔ−ブチルホスフィン ０．０６ｇ（３ｍｏｌ％）、ｔ−ブトキシナトリウム ２．４ｇ（２５ｍｍｏｌ）、乾燥トルエン １００ｍＬを加えた後、１００℃にて一晩加熱攪拌した。反応終了後、析出した結晶を濾取し、トルエン５０ｍＬ、メタノール １００ｍＬにて洗浄し、淡黄色粉末 ６．１ｇを得た。このものは、1Ｈ−ＮＭＲスペクトル及びＦＤ−ＭＳ（フィールドディソプーションマススペクトル）の測定により、化合物（Ｄ−２−２）と同定した（収率８０％）。なお1Ｈ−ＮＭＲスペクトルは、Ｂｒｕｃｋｅｒ社製  ＤＲＸ−５００（重塩化メチレン溶媒）を使用して測定した。得られた化合物についてトルエン溶液中で測定した最大吸収波長は３８９ｎｍ、最大蛍光波長は４４５ｎｍであった。【０１３０】
合成例２  （Ｄ−２−４）
アルゴン気流下冷却管付き３００ｍＬ三口フラスコ中に、）１，２−ビス（４−（４‘−クロロフェニル）フェニル）エテン  ４ｇ（１０ｍｍｏｌ）、ビス（２，４−ジメチルフェニル）アミン  ５．６ｇ（２５ｍｍｏｌ）、酢酸パラジウム ０．０３ｇ（１．５ｍｏｌ％）、トリ−ｔ−ブチルホスフィン ０．０６ｇ（３ｍｏｌ％）、ｔ−ブトキシナトリウム ２．４ｇ（２５ｍｍｏｌ）、乾燥トルエン １００ｍＬを加えた後、１００℃にて一晩加熱攪拌した。反応終了後、析出した結晶を濾取し、トルエン５０ｍＬ、メタノール １００ｍＬにて洗浄し、淡黄色粉末 ６．６ｇを得た。このものは、1Ｈ−ＮＭＲスペクトル（図１）及びＦＤ−ＭＳの測定により、化合物（Ｄ−２−２）と同定した（収率８５％）。なお1Ｈ−ＮＭＲスペクトルは、Ｂｒｕｃｋｅｒ社製  ＤＲＸ−５００（重塩化メチレン溶媒）を使用して測定した。得られた化合物についてトルエン溶液中で測定した最大吸収波長は３８３ｎｍ、最大蛍光波長は４４１ｎｍであった。【０１３１】
合成例３  （Ｄ−４−４）
アルゴン気流下冷却管付き３００ｍＬ三口フラスコ中に、４−ブロモ−４‘（ｐ−ブロモフェニル）−（Ｅ）−１，２−スチルベン  ４．１ｇ（１０ｍｍｏｌ）、ビス（２−ナフチル）アミン  ５．４ｇ（２５ｍｍｏｌ）、酢酸パラジウム ０．０３ｇ（１．５ｍｏｌ％）、トリ−ｔ−ブチルホスフィン ０．０６ｇ（３ｍｏｌ％）、ｔ−ブトキシナトリウム ２．４ｇ（２５ｍｍｏｌ）、乾燥トルエン １００ｍＬを加えた後、１００℃にて一晩加熱攪拌した。反応終了後、析出した結晶を濾取し、トルエン５０ｍＬ、メタノール １００ｍＬにて洗浄し、淡黄色粉末 ７．１ｇを得た。このものは、ＦＤ−ＭＳの測定により、化合物（Ｄ−４−４）と同定した（収率９０％）。得られた化合物についてトルエン溶液中で測定した最大吸収波長は３９７ｎｍ、最大蛍光波長は４４６ｎｍであった。発光スペクトルを図２に示す。【０１３２】
合成例４  Ｄ−２−６
アルゴン気流下冷却管付き３００ｍＬ三口フラスコ中に、１，２−ビス（４−（４’−クロロフェニル）フェニル）エテン  ４ｇ（１０ｍｍｏｌ）、ビス（４−トリメチルフェニル）アミン  ７．８ｇ（２５ｍｍｏｌ）、酢酸パラジウム ０．０３ｇ（１．５ｍｏｌ％）、トリ−ｔ−ブチルホスフィン ０．０６ｇ（３ｍｏｌ％）、ｔ−ブトキシナトリウム ２．４ｇ（２５ｍｍｏｌ）、乾燥トルエン １００ｍＬを加えた後、１００℃にて一晩加熱攪拌した。反応終了後、析出した結晶を濾取し、トルエン５０ｍＬ、メタノール １００ｍＬにて洗浄し、淡黄色粉末 ７．６ｇを得た。このものは、1Ｈ−ＮＭＲスペクトル及びＦＤ−ＭＳの測定により、化合物（Ｄ−２−６）と同定した（収率８０％）。得られた化合物についてトルエン溶液中で測定した最大吸収波長は３８１ｎｍ、最大蛍光波長は４３９ｎｍであった。【０１３３】
合成例５  Ｄ−２−８
アルゴン気流下冷却管付き３００ｍＬ三口フラスコ中に、１，２−ビス（４−（４‘−クロロフェニル）フェニル）エテン  ４ｇ（１０ｍｍｏｌ）、４−シクロヘキシルジフェニルアミン  ６．３ｇ（２５ｍｍｏｌ）、酢酸パラジウム ０．０３ｇ（１．５ｍｏｌ％）、トリ−ｔ−ブチルホスフィン ０．０６ｇ（３ｍｏｌ％）、ｔ−ブトキシナトリウム ２．４ｇ（２５ｍｍｏｌ）、乾燥トルエン １００ｍＬを加えた後、１００℃にて一晩加熱攪拌した。反応終了後、析出した結晶を濾取し、トルエン５０ｍＬ、メタノール １００ｍＬにて洗浄し、淡黄色粉末 ７．７ｇを得た。このものは、1Ｈ−ＮＭＲスペクトル及びＦＤ−ＭＳの測定により、化合物（Ｄ−２−８）と同定した（収率９３％）。得られた化合物についてトルエン溶液中で測定した最大吸収波長は３８４ｎｍ、最大蛍光波長は４４３ｎｍであった。【０１３４】
実施例１
（１）有機ＥＬ素子の製造
２５ｍｍ×７５ｍｍ×１．１ｍｍ厚のガラス基板上に、膜厚１３０ｎｍのインジウムスズ酸化物からなる透明電極を設けた。このガラス基板をイソプロピルアルコールで超音波洗浄し、紫外線及びオゾンを照射して洗浄した。
次いで、透明電極付きガラス基板を、真空蒸着装置の蒸着槽内の基板ホルダーに装着するとともに、真空槽内の真空度を１×１０-3Ｐａに減圧した。
まず、透明電極が形成されている側の面上に前記透明電極を覆うようにしてＮ’，Ｎ’’−ビス［４−（ジフェニルアミノ）フェニル］−Ｎ’，Ｎ’’−ジフェニルビフェニル−４，４’−ジアミンの層を、蒸着速度２ｎｍ／ｓｅｃ、膜厚６０ｎｍで成膜した。この膜は正孔注入層として機能する。
次に、この正孔注入層の上にＮ，Ｎ，Ｎ'，Ｎ'−テトラ（４‐ビフェニリル）ベンジジンの層を、蒸着速度２ｎｍ／ｓｅｃ、膜厚２０ｎｍに成膜した。この膜は正孔輸送層として機能する。
正孔輸送層の上に、上記化合物（２ａ’−５５）［発光材料１］と化合物（Ｄ−２−１）［発光材料２］を、それぞれ蒸着速度２ｎｍ／ｓｅｃ及び０．２ｎｍ／ｓｅｃ、膜厚４０ｎｍに、重量比が（２ａ’−５５）：（Ｄ−２−１）＝４０：２となるように同時蒸着した。この膜は発光層として機能する。
その上に、トリス（８−ヒドロキシキノリノ）アルミニウムを、蒸着速度２ｎｍ／ｓｅｃ、膜厚２０ｎｍで蒸着し、電子輸送層を成膜した。
さらに、フッ化リチウムを、蒸着速度０．１ｎｍ／ｓｅｃ、膜厚１ｎｍで、電子注入層を成膜した。
最後に、アルミニウムを蒸着速度２ｎｍ／ｓｅｃ、膜厚２００ｎｍで、陰極層を形成し、有機ＥＬ素子を製造した。【０１３５】
（２）有機ＥＬ素子の評価
次にこの素子に通電試験を行ったところ、電圧６．３Ｖにて発光輝度が９００ｃｄ／ｍ2であり、発光ピーク波長（ＥＬλmax）及び色度を測定したところも発光色は青色であることを確認した。また、初期発光輝度を１００ｃｄ／ｍ2として定電流駆動させたところ、半減寿命は１０，０００時間以上であり、十分、実用領域であることを確認した。得られた結果を第１表に示す。【０１３６】
実施例２〜５
実施例１の化合物（２ａ’−５５）と（Ｄ−２−１）に代えて、それぞれ実施例２では化合物（２ａ’−５５）と（Ｄ−２−５）を、実施例３では化合物（２ａ’−５５）と（Ｄ−４−４）を、実施例４では化合物（２ａ’−５９）と（Ｄ−５−１）を、実施例５では化合物（２ａ’−５９）と（Ｄ−５−５）を用いた以外は、実施例１と同様に有機ＥＬ素子を作製した。
実施例１と同様にして有機ＥＬ素子を評価したところ、第１表に示すように全て青色発光が観察され、発光輝度は７５０〜９００ｃｄ／ｍ2であり、半減寿命は１０，０００時間以上であり、十分、実用領域であることを確認した。【０１３７】
実施例６〜９
実施例１の化合物（２ａ’−５５）（Ｄ−２−１）に代えて、それぞれ実施例６では化合物（２ａ−７）と（Ｄ−５−６）を、実施例７では化合物（２ｂ−８）と（１−１３）を、実施例８では（２ａ−１７）と（Ｄ−１−４）を、実施例９では化合物（２ａ−３３）と（Ｄ−５−３）を用いた以外は、実施例１と同様に有機ＥＬ素子を作製した。【０１３８】
【表１】
2007123137.tif 000048
【０１３９】
【表２】
2007123137.tif 000049
比較例１【０１４０】
実施例１の化合物（１−３）に代えて、それぞれ比較例１では下記化合物（Ａ）を、を用いた以外は、実施例１と同様に有機ＥＬ素子を作製した。
実施例１と同様にして有機ＥＬ素子を評価したところ、第１−２表に示すように青色発光が観察されたが、発光輝度は３００ｃｄ／ｍ2と発光効率が低く、半減寿命は３，０００時間以下と短かった。【０１４１】
【化４６】
2007123137.tif 000050
比較例２【０１４２】
実施例１の化合物（１−３）に代えて、それぞれ比較例２では下記化合物（Ｂ）を、を用いた以外は、実施例１と同様に有機ＥＬ素子を作製した。
実施例１と同様にして有機ＥＬ素子を評価したところ、第１−２表に示すように青色発光が観察されたが、半減寿命は４、５００時間以下と短かった。【０１４３】
【化４７】
2007123137.tif 000051
【０１４４】
実施例１０
（１）有機ＥＬ素子の製造
２５ｍｍ×７５ｍｍ×１．１ｍｍ厚のガラス基板上に、膜厚１３０ｎｍのインジウムスズ酸化物からなる透明電極を設けた。このガラス基板をイソプロピルアルコールで超音波洗浄し、紫外線及びオゾンを照射して洗浄した。
次いで、透明電極付きガラス基板を、真空蒸着装置の蒸着槽内の基板ホルダーに装着するとともに、真空槽内の真空度を１×１０-3Ｐａに減圧した。
まず、透明電極が形成されている側の面上に前記透明電極を覆うようにしてＮ’，Ｎ’’−ビス［４−（ジフェニルアミノ）フェニル］−Ｎ’，Ｎ’’−ジフェニルビフェニル−４，４’−ジアミンの層を、蒸着速度２ｎｍ／ｓｅｃ、膜厚６０ｎｍで成膜した。この膜は正孔注入層として機能する。
次に、この正孔注入層の上にＮ，Ｎ，Ｎ'，Ｎ'−テトラ（４‐ビフェニリル）ベンジジンの層を、蒸着速度２ｎｍ／ｓｅｃ、膜厚２０ｎｍに成膜した。この膜は正孔輸送層として機能する。
正孔輸送層の上に、上記化合物（２ａ−３１）［発光材料１］と化合物（Ｄ−２−６）［発光材料２］を、それぞれ蒸着速度１ｎｍ／ｓｅｃ及び０．２ｎｍ／ｓｅｃ、膜厚４０ｎｍに、重量比が（２ａ−３１）：（Ｄ−２−６）＝４０：２となるように同時蒸着した。この膜は発光層として機能する。
その上に、トリス（８−ヒドロキシキノリノ）アルミニウムを、蒸着速度２ｎｍ／ｓｅｃ、膜厚２０ｎｍで蒸着し、電子輸送層を成膜した。
さらに、フッ化リチウムを、蒸着速度０．１ｎｍ／ｓｅｃ、膜厚１ｎｍで、電子注入層を成膜した。
最後に、アルミニウムを蒸着速度２ｎｍ／ｓｅｃ、膜厚２００ｎｍで、陰極層を形成し、有機ＥＬ素子を製造した。【０１４５】
（２）有機ＥＬ素子の評価
次にこの素子に通電試験を行ったところ、電圧６．３Ｖにて発光輝度が６００ｃｄ／ｍ2であり、発光ピーク波長（ＥＬλmax）及び色度を測定したところも発光色は青色であることを確認した。また、初期発光輝度を１００ｃｄ／ｍ2として定電流駆動させたところ、半減寿命は９，０００時間であった。【０１４６】
実施例１１および実施例１２
実施例１０の化合物（２ａ−３１）：（Ｄ−２−６）＝４０：２に代えて、それぞれ実施例１１では化合物（２ａ−３１）：（Ｄ−２−６）を４０：３、実施例１２では化合物（２ａ−３１）：（Ｄ−２−６）を４０：４にした以外は、実施例８と同様に有機ＥＬ素子を作製した。
実施例１０と同様にして有機ＥＬ素子を評価したところ、全て青色発光が観察され、発光輝度は実施例１１が６２０ｃｄ／ｍ2であり、実施例１２が６２５ｃｄ／ｍ2であった。半減寿命はともに１０，０００時間以上であった。以上より、発光層中に本発明の芳香族アミン誘導体が５〜１０重量％含有した素子において、十分高い実用性能を持つことを確認した。
【産業上の利用可能性】
【０１４７】
以上詳細に説明したように、本発明の芳香族アミン誘導体を用いた有機ＥＬ素子は、低い印加電圧で実用上十分な発光輝度が得られ、発光効率が高く、長時間使用しても劣化しづらく寿命が長い。このため、壁掛テレビの平面発光体やディスプレイのバックライト等の光源として有用である。
【図１】
2007123137.tif 000065
【図２】
2007123137.tif 000066
【国際調査報告】
2007123137.tif 000067
2007123137.tif 000068
2007123137.tif 000069
2007123137.tif 000070
2007123137.tif 000071
2007123137.tif 000072
2007123137.tif 000073
2007123137.tif 000074